(57)【要約】（１）被塗物上に、ベース塗料（Ｘ）を塗装してベース塗膜を形成する工程、（２）工程（１）で形成されるベース塗膜上に、光輝性顔料分散体（Ｙ）を塗装して光輝性塗膜を形成する工程、（３）工程（２）で形成される光輝性塗膜上に、クリヤー塗料（Ｚ）を塗装してクリヤー塗膜を形成する工程、及び（４）工程（１）〜（３）で形成された未硬化のベース塗膜、未硬化の光輝性塗膜及び未硬化のクリヤー塗膜を加熱することによって、これら３つの塗膜を同時に硬化させる工程、を含む複層塗膜の形成方法であって、  光輝性顔料分散体（Ｙ）が、水、黒色顔料（Ａ）、蒸着金属フレーク顔料（Ｂ）及び粘性調整剤（Ｃ）を含有する複層塗膜形成方法。【特許請求の範囲】
【請求項１】
（１）被塗物上に、ベース塗料（Ｘ）を塗装してベース塗膜を形成する工程、
（２）工程（１）で形成されるベース塗膜上に、光輝性顔料分散体（Ｙ）を塗装して光輝性塗膜を形成する工程、
（３）工程（２）で形成される光輝性塗膜上に、クリヤー塗料（Ｚ）を塗装してクリヤー塗膜を形成する工程、
（４）工程（１）〜（３）で形成された未硬化のベース塗膜、未硬化の光輝性塗膜及び未硬化のクリヤー塗膜を加熱することによって、これら３つの塗膜を同時に硬化させる工程、を含む複層塗膜の形成方法であって、
光輝性顔料分散体（Ｙ）が、水、黒色顔料（Ａ）、蒸着金属フレーク顔料（Ｂ）及び粘性調整剤（Ｃ）を含有する複層塗膜形成方法。
【請求項２】
（５）被塗物上に、ベース塗料（Ｘ）を塗装してベース塗膜を形成する工程、
（６）工程（５）で形成されるベース塗膜上に、光輝性顔料分散体（Ｙ）を塗装して光輝性塗膜を形成する工程、
（７）工程（６）で形成される光輝性塗膜上に、黒色透明塗料（Ｗ）を塗装して黒色透明塗膜を形成する工程、
（８）工程（７）で形成される黒色透明塗膜上に、クリヤー塗料（Ｚ）を塗装してクリヤー塗膜を形成する工程、
（９）工程（５）〜（８）で形成された未硬化のベース塗膜、未硬化の光輝性塗膜、未硬化の黒色透明塗膜及び未硬化のクリヤー塗膜を加熱することによって、これら４つの塗膜を同時に硬化させる工程、を含む複層塗膜の形成方法であって、
光輝性顔料分散体（Ｙ）が、水、黒色顔料（Ａ）、蒸着金属フレーク顔料（Ｂ）及び粘性調整剤（Ｃ）を含有し、
黒色透明塗料（Ｗ）が黒色顔料（Ｐ）を含有する複層塗膜形成方法。
【請求項３】
（１０）被塗物上に、ベース塗料（Ｘ）を塗装してベース塗膜を形成する工程、
（１１）工程（１０）で形成されるベース塗膜上に、光輝性顔料分散体（Ｙ）を塗装して光輝性塗膜を形成する工程、
（１２）工程（１１）で形成される光輝性塗膜上に、クリヤー塗料（Ｚ）を塗装してクリヤー塗膜を形成し加熱する工程、
（１３）工程（１２）で形成される塗膜上に、黒色透明塗料（Ｗ）を塗装して黒色透明塗膜を形成する工程、
（１４）工程（１３）で形成される黒色透明塗膜上に、クリヤー塗料（Ｚ）を塗装してクリヤー塗膜を形成し加熱する工程、
を含む複層塗膜の形成方法であって、
光輝性顔料分散体（Ｙ）が、水、黒色顔料（Ａ）、蒸着金属フレーク顔料（Ｂ）及び粘性調整剤（Ｃ）を含有し、
黒色透明塗料（Ｗ）が黒色顔料（Ｐ）を含有する複層塗膜形成方法。
【請求項４】
得られた複層塗膜は、
ＸＹＺ表色系における明度であるＹ５値が４０〜１５００であり、
Ｙ５値を、ＸＹＺ表色系における明度であるＹ４５値で除した、Ｙ５／Ｙ４５値が４０〜３００であり、
ＸＹＺ表色系における明度であるＹ１１０値が０．１５〜１．５であり、
粒子感を表すＨＧ値が５〜５０である請求項１〜３のいずれか１項に記載の複層塗膜形成方法。
【請求項５】
光輝性塗膜が、乾燥膜厚として０．０２〜６．５μｍである請求項１〜４のいずれか１項に記載の複層塗膜形成方法。
【請求項６】
光輝性顔料分散体（Ｙ）における黒色顔料（Ａ）及び蒸着金属フレーク顔料（Ｂ）の含有量が、水、黒色顔料（Ａ）、蒸着金属フレーク顔料（Ｂ）及び粘性調整剤（Ｃ）の合計量１００質量部を基準として、それぞれ、黒色顔料（Ａ）が０．０１〜２０質量部であり、蒸着金属フレーク顔料（Ｂ）が０．０１〜１０質量部である請求項１〜５のいずれか１項に記載の複層塗膜形成方法。
【請求項７】
光輝性顔料分散体（Ｙ）のＢ型粘度計の粘度が、温度２０℃、ローター回転速度６０ｒｐｍの条件において、６０〜１５００ｍＰａ・ｓの範囲内である請求項１〜６のいずれか１項に記載の複層塗膜形成方法。
【発明の詳細な説明】
【技術分野】
【０００１】
本発明は、複層塗膜形成方法に関するものである。
【背景技術】
【０００２】
塗料を塗装する目的は、主に素材の保護及び美観の付与である。工業製品においては、その商品力を高める点から、美観、なかでも特に「質感」が重要である。【０００３】
従来、ガンメタリックと呼ばれる質感がある。これは銃のような金属調光沢のある黒鉄色である（特許文献１）。【０００４】
ここで金属調光沢とは、鏡面のように表面に粒子感がなく、さらに、塗板に対して正反射光近傍から見たときに（ハイライト）は光り輝き、塗板に対して斜め方向から見たとき（シェード）は暗くみえる、すなわちハイライト領域とシェード領域の輝度差が大きいことを特徴とする質感である。【０００５】
金属調光沢のある黒鉄色のなかでも、ハイライトでは非常に高い明度を誇るが、塗面をほんのわずかに傾けただけで明度が急に下がるような意匠は、明度変化にメリハリがあって魅力的であるとされ、近年そのような意匠が求められている。【０００６】
しかし、ガンメタリックはハイライトの明度が低く、明度変化のメリハリが足りない。【０００７】
特許文献２には、蒸着金属膜の粉砕物である金属片からなる光輝性顔料と、２０〜１５０ｍｇＫＯＨ／ｇ（固形分）の酸価を有する水性セルロース誘導体とを含み、前記水性セルロース誘導体を主たるバインダー樹脂とし、前記光輝性顔料の含有量がＰＷＣで２０〜７０質量％であることを特徴とする水性ベース塗料組成物が開示されている。【０００８】
しかし、特許文献２に記載の塗料によって形成される塗膜では、全体的な明度が低く金属調光沢が不十分であり、明度変化のメリハリにも欠けていた。さらに、バインダー樹脂を必須とする点でコスト面でも問題がある。【０００９】
特許文献３には、被塗物の表面に直接又は間接的に形成された、着色材を含有する着色下地層と、該着色下地層の上に重ねられた、フレーク状光輝材及び着色材を含有する光輝材含有層とを備え、上記着色下地層の表面平滑度がBYK-Gardner社製WaveScan DOI（商品名）による測定値Ｗｄで８以下であり、上記光輝材含有層の厚さが１．５μｍ以上６μｍ以下であり、上記光輝材含有層に存在する全光輝材を該光輝材含有層の表面に投影したときに該表面において当該光輝材が投影された部分が占める面積占有率が３０％以上９０％以下であることを特徴とする積層塗膜が開示されている。【００１０】
しかし、特許文献３の複層塗膜は粒子感が目立ち明度変化のメリハリに欠ける点で金属調光沢が不十分であった。
【先行技術文献】
【特許文献】
【００１１】
【特許文献１】特開２０１１−１２７０２６号公報
【特許文献２】特開２００９−１５５５３７号公報
【特許文献３】特開２０１７−１９１４７号公報
【発明の概要】
【発明が解決しようとする課題】
【００１２】
従来の塗膜に比べて、本物の金属に近い意匠を有する塗膜、すなわち、なめらかな金属調光沢（すなわち得られる塗膜の少ない粒子感）と鋭い光輝感及び陰影（すなわち得られる塗膜の高いフリップフロップ性）とを併せ持つ塗膜が求められている。【００１３】
本発明の目的は、メリハリのある明度変化をし、金属調光沢に優れた黒鉄色の金属調塗膜を形成することができる複層塗膜形成方法を提供することにある。
【課題を解決するための手段】
【００１４】
本発明の第一の態様によれば、
（１）被塗物上に、ベース塗料（Ｘ）を塗装してベース塗膜を形成する工程、
（２）工程（１）で形成されるベース塗膜上に、光輝性顔料分散体（Ｙ）を塗装して光輝性塗膜を形成する工程、
（３）工程（２）で形成される光輝性塗膜上に、クリヤー塗料（Ｚ）を塗装してクリヤー塗膜を形成する工程、及び
（４）工程（１）〜（３）で形成された未硬化のベース塗膜、未硬化の光輝性塗膜及び未硬化のクリヤー塗膜を加熱することによって、これら３つの塗膜を同時に硬化させる工程、を含む複層塗膜の形成方法であって、光輝性顔料分散体（Ｙ）が、水、黒色顔料（Ａ）、蒸着金属フレーク顔料（Ｂ）及び粘性調整剤（Ｃ）を含有する
複層塗膜形成方法が提供される。【００１５】
また、本発明の第二の態様によれば、下記の工程
（５）被塗物上に、ベース塗料（Ｘ）を塗装してベース塗膜を形成する工程、
（６）工程（５）で形成されるベース塗膜上に、光輝性顔料分散体（Ｙ）を塗装して光輝性塗膜を形成する工程、
（７）工程（６）で形成される光輝性塗膜上に、黒色透明塗料（Ｗ）を塗装して黒色透明塗膜を形成する工程、
（８）工程（７）で形成される黒色透明塗膜上に、クリヤー塗料（Ｚ）を塗装してクリヤー塗膜を形成する工程、及び
（９）工程（５）〜（８）で形成された未硬化のベース塗膜、未硬化の光輝性塗膜、未硬化の黒色透明塗膜及び未硬化のクリヤー塗膜を加熱することによって、これら４つの塗膜を同時に硬化させる工程、を含む複層塗膜の形成方法であって、光輝性顔料分散体（Ｙ）が、水、黒色顔料（Ａ）、蒸着金属フレーク顔料（Ｂ）及び粘性調整剤（Ｃ）を含有し、黒色透明塗料（Ｗ）が黒色顔料（Ｐ）を含有する複層塗膜形成方法が提供される。【００１６】
また、本発明の第三の態様によれば、下記の工程
（１０）被塗物上に、ベース塗料（Ｘ）を塗装してベース塗膜を形成する工程、
（１１）工程（１０）で形成されるベース塗膜上に、光輝性顔料分散体（Ｙ）を塗装して光輝性塗膜を形成する工程、
（１２）工程（１１）で形成される光輝性塗膜上に、クリヤー塗料（Ｚ）を塗装してクリヤー塗膜を形成し加熱する工程、
（１３）工程（１２）で形成される塗膜上に、黒色透明塗料（Ｗ）を塗装して黒色透明塗膜を形成する工程、及び
（１４）工程（１３）で形成される黒色透明塗膜上に、クリヤー塗料（Ｚ）を塗装してクリヤー塗膜を形成し加熱する工程、
を含む複層塗膜の形成方法であって、光輝性顔料分散体（Ｙ）が、水、黒色顔料（Ａ）、蒸着金属フレーク顔料（Ｂ）及び粘性調整剤（Ｃ）を含有し、黒色透明塗料（Ｗ）が黒色顔料（Ｐ）を含有する複層塗膜形成方法が提供される。
【発明の効果】
【００１７】
本発明の複層塗膜形成方法によれば、メリハリのある明度変化をし、金属調光沢に優れた黒鉄色の外観の塗膜が得られる。
【発明を実施するための形態】
【００１８】
１．第一の態様
本発明の第一の態様について説明する。
【００１９】
本発明の第一の態様は、
（１）被塗物上に、ベース塗料（Ｘ）を塗装してベース塗膜を形成する工程、
（２）工程（１）で形成されるベース塗膜上に、光輝性顔料分散体（Ｙ）を塗装して光輝性塗膜を形成する工程、
（３）工程（２）で形成される光輝性塗膜上に、クリヤー塗料（Ｚ）を塗装してクリヤー塗膜を形成する工程、及び
（４）工程（１）〜（３）で形成された未硬化のベース塗膜、未硬化の光輝性塗膜及び未硬化のクリヤー塗膜を加熱することによって、これら３つの塗膜を同時に硬化させる工程、を含む複層塗膜の形成方法であって、光輝性顔料分散体（Ｙ）が、水、黒色顔料（Ａ）、蒸着金属フレーク顔料（Ｂ）及び粘性調整剤（Ｃ）を含有する
複層塗膜形成方法である。
【００２０】
１−１．工程（１）
工程（１）は、被塗物上に、ベース塗料（Ｘ）を塗装してベース塗膜を形成する工程である。
【００２１】
被塗物
本発明の複層塗膜形成方法において、被塗物としては、鉄、亜鉛、アルミニウム等の金属やこれらを含む合金などの金属材、及びこれらの金属による成型物、ならびに、ガラス、プラスチックや発泡体などによる成型物、フィルム等を挙げることができる。これら素材に応じて適宜、脱脂処理や表面処理して被塗物とすることができる。該表面処理としては例えばリン酸塩処理、クロメート処理、複合酸化物処理等が挙げられる。さらに、上記被塗物の素材が金属であれば、表面処理された金属素材の上にカチオン電着塗料によってカチオン電着塗膜が形成されていることが好ましい。該カチオン電着塗膜の上には中塗り塗膜が形成されていても良い。該中塗り塗膜は着色していることが下地隠蔽性及び耐候性等の点から好ましい。特に、後述するベース塗料（Ｘ）が透明の場合は、着色中塗り塗膜が形成されていることが下地隠蔽性及び耐候性等の点から好ましい。
【００２２】
また、被塗物の素材がプラスチックである場合には、脱脂処理されたプラスチック素材の上にプライマー塗料によってプライマー塗膜が形成されていることが好ましい。
【００２３】
ベース塗料（Ｘ）
ベース塗料（Ｘ）としては、具体的には、溶媒及び熱硬化性樹脂を主成分とする熱硬化性塗料を使用することができる。そのような熱硬化性塗料は公知である。該熱硬化性塗料には中塗り塗料と呼ばれるものも含むことができる。ベース塗料（Ｘ）は透明であっても着色されたものであっても良い。
【００２４】
ベース塗料（Ｘ）に使用される溶媒は有機溶剤及び／又は水が挙げられる。
【００２５】
ベース塗料（Ｘ）に使用される熱硬化性樹脂としては、耐水性、耐薬品性、耐候性等の観点から、基体樹脂と架橋剤とを併用することが好ましい。
【００２６】
基体樹脂は、耐候性及び透明性等が良好である樹脂が好適であり、具体的には、アクリル樹脂、ポリエステル樹脂、エポキシ樹脂、ウレタン樹脂等が挙げられる。
【００２７】
上記アクリル樹脂としては、例えば、カルボキシル基、水酸基、アミド基、メチロール基等の官能基を有する（メタ）アクリル酸エステル、及びその他の（メタ）アクリル酸エステル、スチレン等を共重合して得られる樹脂を挙げることができる。
【００２８】
ポリエステル樹脂としては、多塩基酸と、多価アルコールと、任意選択で変性油とを、常法により縮合反応させて得られるものを使用することができる。
【００２９】
エポキシ樹脂としては、例えばエポキシ基と不飽和脂肪酸との反応によって、エポキシエステルを合成し、この不飽和基にα，β−不飽和酸を付加する方法や、エポキシエステルの水酸基と、フタル酸やトリメリット酸のような多塩基酸とをエステル化する方法等によって得られるエポキシエステル樹脂等が挙げられる。
【００３０】
ウレタン樹脂としては、例えば上記アクリル樹脂、ポリエステル樹脂又はエポキシ樹脂にジイソシアネート化合物を反応させて高分子量化したものを挙げることができる。
【００３１】
ベース塗料（Ｘ）は、水性塗料、溶剤系塗料のいずれであってもよいが、塗料の低ＶＯＣ化の観点から、水性塗料であることが望ましい。ベース塗料（Ｘ）が水性塗料である場合、上記基体樹脂は、樹脂を水溶性化もしくは水分散するのに十分な量の親水性基、例えばカルボキシル基、水酸基、メチロール基、アミノ基、スルホン酸基、ポリオキシエチレン結合等、最も一般的にはカルボキシル基を含有する樹脂を使用し、該親水性基を中和してアルカリ塩とすることにより基体樹脂を水溶性化もしくは水分散化することができる。その際の親水性基、例えばカルボキシル基の量は特に制限されず、水溶性化もしくは水分散化の程度に応じて任意に選択することができるが、一般には、酸価に基づいて約１０ｍｇＫＯＨ／ｇ以上、好ましくは３０〜２００ｍｇＫＯＨ／ｇの範囲内とすることができる。また中和に用いるアルカリ性物質としては、例えば、水酸化ナトリウム、アミン化合物等を挙げることができる。
【００３２】
また、上記樹脂の水分散化は、上記モノマー成分を界面活性剤や水溶性樹脂の存在下で乳化重合せしめることによっても行うことができる。さらに、上記樹脂を例えば乳化剤などの存在下で水中に分散することによっても得られる。この水分散化においては、基体樹脂中には前記親水性基を全く含んでいなくてもよく、あるいは上記水溶性樹脂よりも少なく含有することができる。
【００３３】
前記架橋剤は、上記基体樹脂を加熱により架橋硬化させるための成分であり、例えばアミノ樹脂、ポリイソシアネート化合物、ブロック化ポリイソシアネート化合物、エポキシ基含有化合物、カルボキシル基含有化合物、カルボジイミド基含有化合物、ヒドラジド基含有化合物、セミカルバジド基含有化合物などが挙げられる。これらのうち、水酸基と反応し得るアミノ樹脂、ポリイソシアネート化合物並びにブロック化ポリイソシアネート化合物；及びカルボキシル基と反応し得るカルボジイミド基含有化合物が好ましい。ポリイソシアネート化合物及びブロック化ポリイソシアネート化合物については、後述のクリヤー塗料（Ｚ）の項で述べるものを使用することができる。上記架橋剤は、単独でもしくは２種以上組み合わせて使用することができる。
【００３４】
具体的には、メラミン、ベンゾグアナミン、尿素等とホルムアルデヒドとの縮合もしくは共縮合又は、さらに低級１価アルコールでエーテル化する等によって得られるアミノ樹脂が好適に用いられる。また、ポリイソシアネート化合物もしくはブロックポリイソシアネート化合物も好適に使用できる。
【００３５】
ベース塗料（Ｘ）における上記各成分の比率は、必要に応じて任意に選択することができるが、耐水性、仕上がり性等の観点から、基体樹脂及び架橋剤は、一般には、該両成分の合計質量に基づいて、前者が６０〜９０質量％、特に７０〜８５質量％、後者が１０〜４０質量％、特に１５〜３０質量％の範囲内とすることが好ましい。
【００３６】
ベース塗料（Ｘ）は必要に応じて顔料を含むことができる。ベース塗料（Ｘ）が透明である場合は、顔料はベース塗料（Ｘ）の透明性を損なわない程度に含まれる。
【００３７】
ベース塗料（Ｘ）が着色されている場合、該顔料の種類や配合量を調整することによって、得られる塗膜の、塗膜に対して４５度の角度から照射した光を正反射光に対して４５度の角度で受光した場合のＬ＊ａ＊ｂ＊表色系における明度Ｌ＊値を０．１〜８０、好ましくは０．１〜７０、さらに好ましくは０．１〜６０の範囲内となるように調整することが下地隠蔽性の点から好ましい。明度Ｌ＊とは、１９７６年に国際照明委員会で規定され、ＪＩＳ Ｚ ８７２９にも採用されているＬ＊ａ＊ｂ＊表色系における明度を表す数値を意味する。具体的には、Ｘ−Ｒｉｔｅ社製のＭＡ−６８ＩＩ（商品名、多角度分光光度計）を使用して測定した数値として定義することができる。
【００３８】
該顔料としては例えば、メタリック顔料、防錆顔料、着色顔料、体質顔料等を挙げることができ、なかでも着色顔料を使用することが好ましい。下地隠蔽性、金属調光沢に優れる塗膜を得る等の観点から、黒色顔料を使用することがさらに好ましい。
【００３９】
顔料は、光線透過率、下地の隠蔽性、所望の色彩等に応じて適宜の組合せで使用することができ、その使用量は下地隠蔽性、耐候性等の観点から、ベース塗料（Ｘ）により形成される硬化塗膜における波長４００〜７００ｎｍの範囲での光線透過率が１０％以下、好ましくは５％以下である量が適当である。
【００４０】
なお、塗膜の光線透過率は、塗料をガラス板に硬化塗膜に基づいて所定膜厚となるように塗装し、硬化させてから、６０〜７０℃の温水に浸漬し、該塗膜を剥離し、乾燥することにより得られる塗膜を試料として、自記分光光度計（日立製作所製、ＥＰＳ−３Ｔ型）を用いて４００〜７００ｎｍの波長の範囲で測定した時の分光透過率である。測定する波長（４００〜７００ｎｍ）により差がある時は、最大数値をもって光線透過率とする。
【００４１】
ベース塗料（Ｘ）には、必要に応じて有機溶剤を使用することもできる。具体的には、通常塗料に用いられているものを使用することができ、例えば、トルエン、キシレン、ヘキサン、ヘプタンなどの炭化水素；酢酸エチル、酢酸ブチル、エチレングリコールモノメチルエーテルアセテート、ジエチレングリコールモノエチルエーテルアセテート、ジエチレングリコールモノブチルアセテート等のエステル；エチレングリコールモノメチルエーテル、エチレングリコールジエチルエーテル、ジエチレングリコールモノメチルエーテル、ジエチレングリコールジブチルエーテル等のエーテル；ブタノール、プロパノール、オクタノール、シクロヘキサノール、ジエチレングリコール等のアルコール；メチルエチルケトン、メチルイソブチルケトン、シクロヘキサノン、イソホロン等のケトンの有機溶剤が挙げられる。これらは単独で又は２種以上を組み合わせて用いることができる。
【００４２】
上記のうち、エステル、エーテル、アルコール、ケトンの有機溶剤が溶解性の観点から好ましい。
【００４３】
ベース塗料（Ｘ）により得られるベース塗膜の硬化膜厚は、光線透過率、下地の隠蔽性及び金属調光沢感等の観点から、１５μｍ以上であり、好ましくは１５〜３０μｍ、より好ましくは１５〜２５μｍである。
【００４４】
ベース塗料（Ｘ）の塗装は、通常の方法に従って行なうことができ、ベース塗料（Ｘ）が水性塗料である場合には例えば、ベース塗料（Ｘ）に脱イオン水、必要に応じ増粘剤、消泡剤などの添加剤を加えて、固形分と粘度とを以下の範囲に調整した後、前記被塗物面に、スプレー塗装、回転霧化塗装等により行うことができる。塗装の際、必要に応じて静電印加を行うこともできる。
【００４５】
かかる場合のベース塗料（Ｘ）の固形分は１０〜６０質量％程度であり、粘度は温度２０℃においてＢ型（Brookfield type）粘度計で測定する６ｒｐｍで１分後の粘度が２００〜５０００ｍＰａ・ｓである。本明細書においてＢ型粘度計は「ＬＶＤＶ−Ｉ」（商品名、ＢＲＯＯＫＦＩＥＬＤ社製）を使用する。
【００４６】
ベース塗料（Ｘ）は、ベース塗料（Ｘ）が着色されている場合、色安定性等の観点から、白黒隠蔽膜厚が好ましくは４０μｍ以下、より好ましくは５〜３５μｍ、さらに好ましくは１０〜３０μｍである。本明細書において、「白黒隠蔽膜厚」とは、ＪＩＳ  Ｋ５６００−４−１の４．１．２に規定される白黒の市松模様の隠蔽率試験紙を、鋼板に貼り付けた後、膜厚が連続的に変わるように塗料を傾斜塗りし、乾燥又は硬化させた後、拡散昼光の下で塗面を目視で観察し、隠蔽率試験紙の市松模様の白黒の境界が見えなくなる最小の膜厚を電磁式膜厚計で測定した値である。
【００４７】
１−２．工程（２）
工程（２）は、工程（１）で形成されるベース塗膜上に、光輝性顔料分散体（Ｙ）を塗装して光輝性塗膜を形成する工程である。
【００４８】
光輝性顔料分散体（Ｙ）
光輝性顔料分散体（Ｙ）は、水、黒色顔料（Ａ）、蒸着金属フレーク顔料（Ｂ）及び粘性調整剤（Ｃ）を含有する。
【００４９】
黒色顔料（Ａ）
黒色顔料（Ａ）としては例えば、インク用、塗料用及びプラスチック着色用として従来公知の顔料を１種あるいは２種以上を組み合わせて含有することができる。例えば、黒色顔料（Ａ）としては、複合金属酸化物顔料、黒色酸化鉄顔料、黒色酸化チタン顔料、ペリレンブラック顔料、カーボンブラック顔料等を挙げることができるが、黒鉄色の複層塗膜を得る点から、カーボンブラック顔料が好ましい。中でも一次粒子径が３〜２０ｎｍのカーボンブラック顔料が好ましく、５〜１５ｎｍのカーボンブラック顔料がより好ましい。具体的には、Ｍｏｎａｒｃｈ１３００（商品名、ＣＡＢＯＴ社製、一次粒子径：１３ｎｍ）、Ｒａｖｅｎ５０００（商品名、ＢＩＲＬＡ ＣＡＲＢＯＮ社製、一次粒子径：１１ｎｍ）等の市販品が挙げられるが、特に限定されるものではない。黒色顔料（Ａ）は求める色調に応じて１種あるいは２種以上を組み合わせて使用することができる。
【００５０】
光輝性顔料分散体（Ｙ）においては、隠蔽性、黒鉄色の複層塗膜を得る等の観点から光輝性顔料分散体１００質量部（固形分）を基準として、上記黒色顔料（Ａ）を好ましくは０．１〜５０質量部、より好ましくは１〜３５質量部、特に好ましくは４〜２５質量部含有することができる。
【００５１】
蒸着金属フレーク顔料（Ｂ）
蒸着金属フレーク顔料（Ｂ）は、基材上に金属膜を蒸着させ、基材を剥離した後、蒸着金属膜を粉砕することにより得られる。上記基材としては、例えばフィルム等を挙げることができる。
【００５２】
上記金属の材質としては、特に限定されるものではないが、例えば、アルミニウム、金、銀、銅、真鍮、チタン、クロム、ニッケル、ニッケルクロム、ステンレス等が挙げられる。なかでも特に入手しやすさ及び取扱いやすさ等の観点から、アルミニウム又はクロムが好適である。本明細書では、アルミニウムを蒸着して得られた蒸着金属フレーク顔料を「蒸着アルミニウムフレーク顔料」と呼び、クロムを蒸着して得られた蒸着金属フレーク顔料を「蒸着クロムフレーク顔料」と呼ぶ。
【００５３】
上記蒸着アルミニウムフレーク顔料として使用できる市販品としては例えば、「Ｈｙｄｒｏｓｈｉｎｅ ＷＳ」シリーズ（商品名、エカルト社製）、「Ｄｅｃｏｍｅｔ」シリーズ（商品名、シュレンク社製）、「Ｍｅｔａｓｈｅｅｎ」シリーズ（商品名、ＢＡＳＦ社製）等を挙げることができる。
【００５４】
上記蒸着クロムフレーク顔料として使用できる市販品としては例えば、「Ｍｅｔａｌｕｒｅ Ｌｉｑｕｉｄ Ｂｌａｃｋ」シリーズ（商品名、エカルト社製）等を挙げることができる。
【００５５】
上記蒸着金属フレーク顔料の平均一次粒径（Ｄ５０）は塗料中における安定性や形成される塗膜の漆黒性、仕上がり性等の点から好ましくは１〜５０μｍ程度、より好ましくは５〜２０μｍ程度である。
【００５６】
上記蒸着金属フレーク顔料の平均厚みは、好ましくは０．０１〜１．０μｍ、より好ましくは、０．０１〜０．１μｍである。
【００５７】
上記蒸着金属フレーク顔料として蒸着アルミニウムフレーク顔料を使用する場合は、該蒸着アルミニウムフレーク顔料の表面がシリカ処理されていることが、貯蔵安定性、及び金属調光沢に優れた塗膜を得る等の観点から好ましい。
【００５８】
上記黒色顔料（Ａ）と上記蒸着金属フレーク顔料（Ｂ）の配合比率は、固形分で、蒸着金属フレーク顔料（Ｂ）の１質量部に対して黒色顔料（Ａ）が０．１〜１０質量部、好ましくは０．３〜７．５質量部、さらに好ましくは０．２５〜５質量部であることがメリハリのある明度変化をし、金属調光沢に優れた黒鉄色の金属調塗膜を得る観点から好適である。
【００５９】
光輝性顔料分散体（Ｙ）においては、金属調光沢のある複層塗膜を得る観点から光輝性顔料分散体１００質量部（固形分）を基準として、上記蒸着金属フレーク顔料（Ｂ）を０．２〜５０質量部、好ましくは１〜２５質量部、より好ましくは２〜１５質量部含有することができる。
【００６０】
粘性調整剤（Ｃ）
光輝性顔料分散体（Ｙ）における粘性調整剤（Ｃ）としては、既知のものを使用できるが、例えば、シリカ系微粉末、鉱物系粘性調整剤、硫酸バリウム微粒化粉末、ポリアミド系粘性調整剤、有機樹脂微粒子粘性調整剤、ジウレア系粘性調整剤、ウレタン会合型粘性調整剤、アクリル膨潤型であるポリアクリル酸系粘性調整剤、セルロース系粘性調整剤等を挙げることができる。なかでも金属調光沢に優れた塗膜を得る観点から特に、鉱物系粘性調整剤、ポリアクリル酸系粘性調整剤、セルロース系粘性調整剤を使用することが好ましい。
【００６１】
鉱物系粘性調整剤としては、その結晶構造が２：１型構造を有する膨潤性層状ケイ酸塩が挙げられる。具体的には、天然又は合成のモンモリロナイト、サポナイト、ヘクトライト、スチブンサイト、バイデライト、ノントロナイト、ベントナイト、ラポナイト等のスメクタイト族粘土鉱物や、Ｎａ型テトラシリシックフッ素雲母、Ｌｉ型テトラシリシックフッ素雲母、Ｎａ塩型フッ素テニオライト、Ｌｉ型フッ素テニオライト等の膨潤性雲母族粘土鉱物及びバーミキュライト、又はこれらの置換体や誘導体、或いはこれらの混合物が挙げられる。
【００６２】
ポリアクリル酸系粘性調整剤としては、ポリアクリル酸ソーダ、ポリアクリル酸−（メタ）アクリル酸エステル共重合体等を挙げることができる。
【００６３】
該ポリアクリル酸系粘性調整剤の有効成分酸価としては、３０〜３００ｍｇＫＯＨ／ｇ、好ましくは８０〜２８０ｍｇＫＯＨ／ｇの範囲内であることができる。ポリアクリル酸系粘性調整剤の市販品として、例えば、ダウケミカル社製の「プライマルＡＳＥ−６０」、「プライマルＴＴ６１５」、「プライマルＲＭ５」（以上、商品名）、サンノプコ社製の「ＳＮシックナー６１３」、「ＳＮシックナー６１８」、「ＳＮシックナー６３０」、「ＳＮシックナー６３４」、「ＳＮシックナー６３６」（以上、商品名）等が挙げられる。
【００６４】
セルロース系粘性調整剤としては、例えば、カルボキシメチルセルロース、メチルセルロース、ヒドロキシエチルセルロース、ヒドロキシエチルメチルセルロース、ヒドロキシプロピルメチルセルロース、及びセルロースナノファイバー等を挙げることができ、なかでも、金属調光沢に優れた塗膜を得る観点から、セルロースナノファイバーを使用することが好ましい。
【００６５】
上記セルロースナノファイバーは、セルロースナノフィブリル、フィブリレーティドセルロース、又はナノセルロースクリスタルと称されることもある。
【００６６】
上記セルロースナノファイバーは、金属調光沢に優れた塗膜を得る観点から、数平均繊維径が、好ましくは２〜５００ｎｍ、より好ましくは２〜２５０ｎｍ、さらに好ましくは２〜１５０ｎｍの範囲内である。また、数平均繊維長は、好ましくは０．１〜２０μｍ、より好ましくは０．１〜１５μｍ、さらに好ましくは０．１〜１０μｍの範囲内である。また、数平均繊維長を数平均繊維径で除した数値であるアスペクト比は、好ましくは５０〜１００００、より好ましくは５０〜５０００、さらに好ましくは５０〜１０００の範囲内である。
【００６７】
上記数平均繊維径及び数平均繊維長は、例えば、セルロースナノファイバーを水で希釈した試料を分散処理し、親水化処理済みのカーボン膜被覆グリッド上にキャストして、これを透過型電子顕微鏡（ＴＥＭ）で観察した画像から測定及び算出される。
【００６８】
上記セルロースナノファイバーは、セルロース原料を解繊し、水中で安定化させたものを使用することができる。
【００６９】
セルロースナノファイバーの市販品としては、例えば、第一工業製薬株式会社製のレオクリスタ（登録商標）などが挙げられる。本発明においては、例えば、次のように調製されたセルロースナノファイバーを使用することができる。
【００７０】
上記セルロースナノファイバーは、例えば以下の方法で製造することができる。
【００７１】
ここでセルロース原料は、セルロースを主体とした様々な形態の材料を意味し、具体的には例えば、パルプ（木材パルプ、ジュート、マニラ麻、ケナフ等の草本由来のパルプなど）；微生物によって生産されるセルロース等の天然セルロース；セルロースを銅アンモニア溶液、モルホリン誘導体等の何らかの溶媒に溶解した後に紡糸された再生セルロース；及び上記セルロース原料に加水分解、アルカリ加水分解、酵素分解、爆砕処理、振動ボールミル等の機械的処理等をすることによってセルロースを解重合した微細セルロース；などが挙げられる。
【００７２】
上記セルロース原料の解繊方法としては、セルロース原料が繊維状態を保持している限り特に制限はないが、例えば、ホモジナイザーやグラインダー等を用いた機械的解繊処理、酸化触媒等を用いた化学的処理、微生物等を用いた生物的処理といった方法が挙げられる。
【００７３】
また、上記セルロースナノファイバーとしては、アニオン変性セルロースナノファイバーを使用することもできる。アニオン変性セルロースナノファイバーとしては、例えば、カルボキシル化セルロースナノファイバー、カルボキシルメチル化セルロースナノファイバー、リン酸基含有セルロースナノファイバー等が挙げられる。上記アニオン変性セルロースナノファイバーは、例えば、セルロース原料に、カルボキシル基、カルボキシルメチル基、リン酸基等の官能基を公知の方法により導入し、得られた変性セルロースを洗浄して変性セルロースの分散液を調製し、この分散液を解繊して得ることができる。上記カルボキシル化セルロースは酸化セルロースとも呼ばれる。
【００７４】
上記酸化セルロースは、例えば、前記セルロース原料を、Ｎ−オキシル化合物、臭化物、及びヨウ化物若しくはこれらの混合物からなる群から選択される化合物の存在下で酸化剤を用いて水中で酸化することによって得ることができる。
【００７５】
Ｎ−オキシル化合物の使用量は、セルロースをナノファイバー化できる触媒量であれば特に制限されない。臭化物またはヨウ化物の使用量は、酸化反応を促進できる範囲で適宜選択できる。
【００７６】
上記酸化剤としては、公知のものを使用でき、例えば、ハロゲン、次亜ハロゲン酸、亜ハロゲン酸、過ハロゲン酸またはそれらの塩、ハロゲン酸化物、過酸化物などを使用できる。酸化セルロースにおけるカルボキシル基量は、該酸化セルロースの固形分質量に対して、０．２ｍｍｏｌ／ｇ以上となるように条件を設定することが好ましい。カルボキシル基量は、酸化反応時間の調整；酸化反応温度の調整；酸化反応時のｐＨの調整；Ｎ−オキシル化合物、臭化物、ヨウ化物、酸化剤等の添加量の調整などを行なうことにより調整できる。
【００７７】
前記カルボキシメチル基の導入は、次のように行うことができる。
【００７８】
前記セルロース原料と溶媒とを混合し、セルロース原料のグルコース残基当たり０．５〜２０倍モルの水酸化アルカリ金属をマーセル化剤として使用して、反応温度０〜７０℃、反応時間１５分〜８時間程度で、マーセル化処理を行う。その後、カルボキシメチル化剤をグルコース残基当たり０．０５〜１０．０倍モル添加し、反応温度３０〜９０℃、反応時間３０分〜１０時間反応せしめ、セルロース分子中の水酸基にカルボキシメチル基を導入することができる。
【００７９】
上記セルロース原料にカルボキシメチル基を導入して得られた変性セルロースにおけるグルコース単位当たりのカルボキシメチル置換度は０．０２〜０．５０であることが好ましい。
【００８０】
上記のようにして得られた変性セルロースは、水性溶媒中で分散液としてから粉砕機を使用して解繊することができる。使用される粉砕機は、高速せん断型、衝突型、ビーズミル型、高速回転式、コロイドミル式、高圧式、ロールミル式、超音波式のいずれのタイプのものも使用することができる。また、これらの複数を組み合わせて使用することもできる。これらの中では高速せん断型、衝突型、高速回転式の解繊装置を使用することが、より強いせん断力をメディアによる汚染のリスクが低い条件で処理できる観点から好ましい。
【００８１】
光輝性顔料分散体（Ｙ）におけるセルロース系粘性調整剤の含有量は、金属調光沢に優れた塗膜を得る点から、蒸着金属フレーク顔料（Ｂ）の含有量１００質量部に基づいて、２〜１５０質量部の範囲内であることが好ましく、より好ましくは３〜１２０質量部の範囲内であり、特に好ましくは４〜１００質量部の範囲内である。
【００８２】
これらの粘性調整剤はそれぞれ単独で又は２種以上を適宜組み合わせて使用することができる。
【００８３】
光輝性顔料分散体（Ｙ）においては、金属調光沢のある複層塗膜を得る観点から光輝性顔料分散体１００質量部（固形分）を基準として、上記粘性調整剤（Ｃ）を好ましくは０．１〜５０質量部、より好ましくは１〜３５質量部、特に好ましくは５〜２５質量部含有することができる。
【００８４】
光輝性顔料分散体（Ｙ）は、さらに表面調整剤を含有することが好ましい。表面調整剤は、被塗物への光輝性顔料分散体の塗装時に、水に分散された蒸着金属フレーク顔料（Ｂ）を被塗物上に一様に配向するのを支援するために使用される。蒸着金属フレーク顔料（Ｂ）を被塗物上に一様に配向することができれば、金属調光沢に優れ、明度変化にメリハリのある複層塗膜を得ることができる。
【００８５】
表面調整剤は、イソプロパノール／水／表面調整剤＝４．５／９５／１の割合で混合した液体を、温度２０℃にて、Ｂ型粘度計でローター回転速度６０ｒｐｍでの粘度が１５０ｍＰａ・ｓとなるように調整し予め脱脂したブリキ板（パルテック社製）上に１０μＬ滴下し１０秒経過後に測定したときの、ブリキ板に対する接触角が好ましくは８〜２０°、より好ましくは９〜１９°、さらに好ましくは１０〜１８°となる表面調整剤である。このとき、粘度調整には粘性調整剤「ＡＳＥ−６０」（ポリアクリル酸系粘性調整剤、ダウケミカル社製、固形分：２８％）を使用する。
【００８６】
４．５／９５／１というイソプロパノール／水／表面調整剤の質量比は、表面調整剤の評価用の光輝性顔料分散体（Ｙ）の成分の比に相当する。Ｂ型粘度計でのローター回転速度６０ｒｐｍにおける１５０ｍＰａ・ｓの粘度は、被塗物への塗装時の通常の値である。また、上記の８〜２０°というブリキ板に対する接触角は、標準的な塗装条件における液体の濡れ広がりを指している。接触角が８°以上であると、液体は広がり過ぎることなく被塗物上に塗装され、２０°以下であると液体ははじき過ぎることなく被塗物上に一様に塗装される。
【００８７】
表面調整剤としては、例えばシリコーン系、アクリル系、ビニル系、フッ素系等の表面調整剤が挙げられる。上記表面調整剤はそれぞれ単独で又は２種以上を適宜組み合わせて使用することができる。
【００８８】
表面調整剤の市販品は例えば、ビックケミー社製のＢＹＫシリーズ、エヴォニック社製のＴｅｇｏシリーズ、共栄社化学社製のグラノールシリーズ、ポリフローシリーズ、楠本化成社製のディスパロンシリーズ等が挙げられる。
【００８９】
表面調整剤としては、なかでも得られる塗膜の金属調光沢感及び耐水性等の観点から、シリコーン系の表面調整剤が好ましい。シリコーン系の表面調整剤としては、ポリジメチルシロキサンやこれを変性した変性シリコーンのものが使用される。変性シリコーンとしては、ポリエーテル変性体、アクリル変性体、ポリエステル変性体などが挙げられる。
【００９０】
表面調整剤はその動的表面張力が好ましくは５０〜７０ｍＮ／ｍ、より好ましくは５３〜６８ｍＮ／ｍ、さらに好ましくは５５〜６５ｍＮ／ｍである。本明細書において動的表面張力は、最大泡圧力法による周波数１０Ｈｚでの表面張力値をいう。動的表面張力はＳＩＴＡ測定装置(英弘精機株式会社  SITA t60)を用いて測定した。
【００９１】
また、表面調整剤はその静的表面張力が好ましくは１５〜３０ｍＮ／ｍ、より好ましくは１８〜２７ｍＮ／ｍ、さらに好ましくは２０〜２４ｍＮ／ｍである。静的表面張力は表面張力測定機（英弘精機株式会社  DCAT 21）を用いて測定した。
【００９２】
さらに、表面調整剤はそのラメラ長が好ましくは６．０〜９．０ｍｍ、より好ましくは６．５〜８．５ｍｍ、さらに好ましくは７．０〜８．０ｍｍである。
【００９３】
光輝性顔料分散体（Ｙ）が表面調整剤を含む場合においては、金属調光沢のある複層塗膜を得る観点から光輝性顔料分散体１００質量部（固形分）を基準として、上記表面調整剤を１〜５０質量部、好ましくは５〜４５質量部、より好ましくは８〜４０質量部含有することができる。
【００９４】
光輝性顔料分散体（Ｙ）には、さらに必要に応じて、有機溶剤、前記黒色顔料（Ａ）以外の着色顔料、蒸着金属フレーク顔料（Ｂ）以外の光輝性顔料、体質顔料、顔料分散剤、沈降防止剤、消泡剤、ならびに紫外線吸収剤等を適宜配合しても良い。
【００９５】
上記黒色顔料（Ａ）以外の着色顔料としては、チタン白、モリブデン酸亜鉛、モリブデン酸カルシウム、紺青、群青、コバルトブルー、銅フタロシアニンブルー、インダンスロンブルー、黄鉛、合成黄色酸化鉄、ビスマスバナデート、チタンイエロー、亜鉛黄（ジンクエロー）、モノアゾイエロー、オーカー、ジスアゾ、イソインドリノンイエロー、金属錯塩アゾイエロー、キノフタロンイエロー、ベンズイミダゾロンイエロー、べんがら、モノアゾレッド、無置換キナクリドンレッド、アゾレーキ（Ｍｎ塩）、キナクリドンマゼンダ、アンサンスロンオレンジ、ジアンスラキノニルレッド、ペリレンマルーン、キナクリドンマゼンダ、ペリレンレッド、ジケトピロロピロールクロムバーミリオン、塩素化フタロシアニングリーン、臭素化フタロシアニングリーン、その他；ピラゾロンオレンジ、ベンズイミダゾロンオレンジ、ジオキサジンバイオレット、ペリレンバイオレットなどが挙げられる。
【００９６】
前記蒸着金属フレーク顔料（Ｂ）以外の光輝性顔料としては、アルミニウムフレーク顔料、着色アルミニウムフレーク顔料等の金属フレーク顔料、光干渉性顔料等を挙げることができる。
【００９７】
アルミニウムフレーク顔料は、アルミニウムを粉砕、摩砕して製造される顔料である。
【００９８】
着色アルミニウムフレーク顔料は、アルミニウムフレーク顔料のアルミニウムフレークの表面に着色顔料を付着させた顔料である。
【００９９】
光干渉性顔料としては具体的には、金属酸化物被覆マイカ顔料、金属酸化物被覆アルミナフレーク顔料、金属酸化物被覆ガラスフレーク顔料、金属酸化物被覆シリカフレーク顔料等を挙げることができる。
【０１００】
前記体質顔料としては、例えば、硫酸バリウム、炭酸バリウム、炭酸カルシウム、ケイ酸アルミニウム、シリカ、炭酸マグネシウム、タルク、アルミナホワイト等を挙げることができる。
【０１０１】
光輝性顔料分散体（Ｙ）は、得られる塗膜の付着性の観点から基体樹脂や架橋剤を含むことができるが、これらを実質的に含まなくても本発明の効果を発揮することができる。
【０１０２】
上記基体樹脂としては、アクリル樹脂、ポリエステル樹脂、アルキド樹脂、ウレタン樹脂などが挙げられる。
【０１０３】
上記架橋剤としては、メラミン樹脂、メラミン樹脂誘導体、尿素樹脂、（メタ）アクリルアミド、ポリアジリジン、ポリカルボジイミド、ブロック化されていてもされていなくてもよいポリイソシアネート化合物などが挙げられる。これらは単独でまたは２種以上を組み合わせて用いても良い。
【０１０４】
光輝性顔料分散体（Ｙ）の各成分の配合量
光輝性顔料分散体（Ｙ）は、水、黒色顔料（Ａ）、蒸着金属フレーク顔料（Ｂ）及び粘性調整剤（Ｃ）を含む。該光輝性顔料分散体（Ｙ）において各成分の配合割合は、金属調光沢に優れる塗膜を得る観点から下記の範囲内であることが好ましい。
【０１０５】
水、黒色顔料（Ａ）、蒸着金属フレーク顔料（Ｂ）及び粘性調整剤（Ｃ）の合計量１００質量部を基準として、
水：好ましくは７０〜９９質量部、より好ましくは８０〜９９質量部、さらに好ましくは８５〜９９質量部、
黒色顔料（Ａ）：好ましくは０．０１〜２０質量部、より好ましくは０．１〜１０質量部、さらに好ましくは０．５〜１２質量部（固形分質量）、
蒸着金属フレーク顔料（Ｂ）：好ましくは０．０１〜１０質量部、より好ましくは０．１〜５質量部、さらに好ましくは０．３〜４質量部（固形分質量）、
粘性調整剤（Ｃ）：好ましくは０．１〜３０質量部、より好ましくは０．５〜１０質量部、さらに好ましくは０．５〜３質量部（固形分質量）。
【０１０６】
光輝性顔料分散体（Ｙ）が基体樹脂及び／又は架橋剤を含む場合、
該光輝性顔料分散体（Ｙ）において各成分の配合割合は、金属調光沢に優れる塗膜を得る観点から下記の範囲内であることが好ましい。
【０１０７】
光輝性顔料分散体（Ｙ）中の樹脂固形分１００質量部を基準として、
水：好ましくは１００〜１００００質量部、より好ましくは１０００〜８０００質量部、さらに好ましくは１３００〜７０００質量部、
黒色顔料（Ａ）：好ましくは０．１〜１００質量部、より好ましくは１〜８０質量部、さらに好ましくは１０〜６０質量部（固形分質量）、
蒸着金属フレーク顔料（Ｂ）：好ましくは０．１〜５００質量部、より好ましくは１〜１００質量部、さらに好ましくは３〜５０質量部（固形分質量）、
粘性調整剤（Ｃ）：好ましくは１〜１０００質量部、より好ましくは５〜５００質量部、さらに好ましくは７〜１００質量部（固形分質量）。
【０１０８】
光輝性顔料分散体（Ｙ）が基体樹脂及び／又は架橋剤を含み、且つ表面調整剤を含む場合においては、金属調光沢のある複層塗膜を得る観点から、表面調整剤の含有量は、光輝性顔料分散体（Ｙ）中の樹脂固形分１００質量部を基準として、好ましくは１〜２０００質量部、より好ましくは１０〜５００質量部、さらに好ましくは１０〜１５０質量部である。
【０１０９】
光輝性顔料分散体（Ｙ）が表面調整剤を含む場合においては、金属調光沢のある複層塗膜を得る観点から、表面調整剤の含有量は、水、黒色顔料（Ａ）、蒸着金属フレーク顔料（Ｂ）及び粘性調整剤（Ｃ）の合計量１００質量部を基準として、好ましくは０．１〜１０質量部、より好ましくは０．５〜５質量部、さらに好ましくは０．８〜５質量部である。
【０１１０】
光輝性顔料分散体（Ｙ）の接触角は、金属調光沢に優れる塗膜を得る観点から、８〜２０°、好ましくは１０〜１８°である。このとき、使用する接触角計は、協和界面科学社製  ＣＡ−Ｘ１５０であり、光輝性顔料分散体（Ｙ）を、Ｂ型粘度計でローター回転速度６０ｒｐｍでの粘度が１５０ｍＰａ・ｓとなるように調整し、予め脱脂したブリキ板（パルテック社製）上に１０μＬ滴下し１０秒経過後に測定した値を指す。
【０１１１】
光輝性顔料分散体（Ｙ）の塗装
光輝性顔料分散体（Ｙ）は、前述の成分を混合分散せしめることによって調製される。金属調光沢に優れる塗膜を得る観点から、塗装時の固形分含有率を、光輝性顔料分散体（Ｙ）に基づいて、好ましくは０．１〜１５質量％、より好ましくは０．２〜１０質量％に調整しておく。
【０１１２】
光輝性顔料分散体（Ｙ）の粘度は、金属調光沢に優れる塗膜を得る観点から、温度２０℃においてＢ型粘度計で測定する６０ｒｐｍで１分後の粘度（本明細書では「Ｂ６０値」ということがある）が好ましくは６０〜１５００ｍＰａ・ｓ、より好ましくは６０〜１０００ｍＰａ・ｓ、さらに好ましくは６０〜５００ｍＰａ・ｓである。このとき、使用する粘度計は、ＬＶＤＶ−Ｉ（商品名、ＢＲＯＯＫＦＩＥＬＤ社製、Ｂ型粘度計）である。
【０１１３】
光輝性顔料分散体（Ｙ）は、静電塗装、エアスプレー、エアレススプレーなどの方法で塗装することができる。本発明の複層塗膜形成方法においては、特に回転霧化式の静電塗装が好ましい。
【０１１４】
光輝性顔料分散体（Ｙ）を塗装して得られた光輝性塗膜は乾燥していることが好ましい。
【０１１５】
上記光輝性塗膜を乾燥させる方法に特に制限はないが、例えば、常温で１５〜３０分間放置する方法、５０〜１００℃の温度で３０秒〜１０分間プレヒートを行なう方法等が挙げられる。
【０１１６】
光輝性顔料分散体（Ｙ）がベース塗膜に付着してから３０秒後の膜厚は、金属調光沢に優れる塗膜を得る観点から、好ましくは３〜５０μｍ、より好ましくは４〜４８μｍ、さらに好ましくは５〜４６μｍである。
【０１１７】
光輝性塗膜の厚さは、乾燥膜厚として、好ましくは０．０２〜６．５μｍ、より好ましくは０．０４〜５．０μｍ、さらに好ましくは０．１２〜５．０μｍである。
【０１１８】
１−３．工程（３）
工程（３）は、工程（２）で形成される光輝性塗膜上に、クリヤー塗料（Ｚ）を塗装してクリヤー塗膜を形成する工程である。
【０１１９】
クリヤー塗料（Ｚ）
クリヤー塗料（Ｚ）は、公知の熱硬化性クリヤーコート塗料組成物をいずれも使用できる。該熱硬化性クリヤーコート塗料組成物としては、例えば、架橋性官能基を有する基体樹脂及び架橋剤を含有する有機溶剤型熱硬化性塗料組成物、水性熱硬化性塗料組成物、粉体熱硬化性塗料組成物等を挙げることができる。
【０１２０】
上記基体樹脂が有する架橋性官能基としては、例えば、カルボキシル基、水酸基、エポキシ基、シラノール基等を挙げることができる。基体樹脂の種類としては、例えば、アクリル樹脂、ポリエステル樹脂、アルキド樹脂、ウレタン樹脂、エポキシ樹脂、フッ素樹脂等を挙げることができる。架橋剤としては、例えば、ポリイソシアネート化合物、ブロック化ポリイソシアネート化合物、メラミン樹脂、尿素樹脂、カルボキシル基含有化合物、カルボキシル基含有樹脂、エポキシ基含有樹脂、エポキシ基含有化合物等を挙げることができる。
【０１２１】
クリヤー塗料（Ｚ）の基体樹脂／架橋剤の組み合わせとしては、カルボキシル基含有樹脂／エポキシ基含有樹脂、水酸基含有樹脂／ポリイソシアネート化合物、水酸基含有樹脂／ブロック化ポリイソシアネート化合物、水酸基含有樹脂／メラミン樹脂等が好ましい。
【０１２２】
また、上記クリヤー塗料（Ｚ）は、１液型塗料であってもよいし、２液型ウレタン樹脂塗料等の多液型塗料であってもよい。
【０１２３】
なかでもクリヤー塗料（Ｚ）は好ましくは、得られる塗膜の付着性の観点から水酸基含有樹脂及びイソシアネート基含有化合物を含有する２液型クリヤー塗料である。
【０１２４】
クリヤー塗料（Ｚ）として水酸基含有樹脂及びイソシアネート基含有化合物を含有する２液型クリヤー塗料を使用する場合は、貯蔵安定性から、水酸基含有樹脂とポリイソシアネート化合物とが分離した形態であることが好ましく、使用直前に両者を混合して調製される。
【０１２５】
クリヤー塗料（Ｚ）として１液型塗料使用する場合、１液型塗料における基体樹脂／架橋剤の組み合わせとしては、カルボキシル基含有樹脂／エポキシ基含有樹脂、水酸基含有樹脂／ブロック化ポリイソシアネート化合物、水酸基含有樹脂／メラミン樹脂等がある。クリヤー塗料（Ｚ）として１液型塗料を使用する場合、該クリヤー塗料（Ｚ）は自己架橋性成分を含有することが付着性の観点から好ましい。
【０１２６】
自己架橋性成分としては、メラミン樹脂、メラミン樹脂誘導体、（メタ）アクリルアミド、ポリアジリジン、ポリカルボジイミド、ブロック化されていてもされていなくてもよいポリイソシアネート等が挙げられる。これらは単独でまたは２種以上を組み合わせて用いても良い。
【０１２７】
クリヤー塗料（Ｚ）には、さらに必要に応じて、水や有機溶剤等の溶媒、硬化触媒、消泡剤、紫外線吸収剤等の添加剤を適宜配合することができる。
【０１２８】
水酸基含有樹脂
水酸基含有樹脂としては、水酸基を含有するものであれば従来公知の樹脂が制限なく使用できる。該水酸基含有樹脂としては例えば、水酸基含有アクリル樹脂、水酸基含有ポリエステル樹脂、水酸基含有ポリエーテル樹脂、水酸基含有ポリウレタン樹脂などを挙げることができ、好ましいものとして、水酸基含有アクリル樹脂、水酸基含有ポリエステル樹脂を挙げることができ、特に好ましいものとして水酸基含有アクリル樹脂を挙げることができる。
【０１２９】
水酸基含有アクリル樹脂の水酸基価は８０〜２００ｍｇＫＯＨ／ｇの範囲内であるのが好ましく、１００〜１８０ｍｇＫＯＨ／ｇの範囲内であるのがさらに好ましい。水酸基価が８０ｍｇＫＯＨ／ｇ以上であると、架橋密度が高いために耐擦り傷性が十分である。また、２００ｍｇＫＯＨ／ｇ以下であると塗膜の耐水性が維持される。
【０１３０】
水酸基含有アクリル樹脂の重量平均分子量は２５００〜４００００の範囲内であるのが好ましく、５０００〜３００００の範囲内であるのがさらに好ましい。重量平均分子量が２５００以上であると耐酸性等の塗膜性能が良好であり、また、４００００以下であると塗膜の平滑性が維持されるため、仕上り性が良好である。
【０１３１】
なお、本明細書において、平均分子量は、ゲルパーミエーションクロマトグラフで測定したクロマトグラムから標準ポリスチレンの分子量を基準にして算出した値である。ゲルパーミエーションクロマトグラフは、「ＨＬＣ８１２０ＧＰＣ」（東ソー社製）を使用した。カラムとしては、「ＴＳＫｇｅｌ  Ｇ−４０００ＨＸＬ」、「ＴＳＫｇｅｌ  Ｇ−３０００ＨＸＬ」、「ＴＳＫｇｅｌ  Ｇ−２５００ＨＸＬ」、「ＴＳＫｇｅｌ  Ｇ−２０００ＨＸＬ」（いずれも東ソー（株）社製、商品名）の４本を用い、移動相；テトラヒドロフラン、測定温度；４０℃、流速；１ｃｃ／分、検出器；ＲＩの条件で行った。
【０１３２】
水酸基含有アクリル樹脂のガラス転移温度は好ましくは−４０℃〜２０℃、より好ましくは−３０℃〜１０℃の範囲内である。ガラス転移温度が−４０℃以上であると塗膜硬度が十分であり、また、２０℃以下であると塗膜の塗面平滑性が維持される。
【０１３３】
ポリイソシアネート化合物
ポリイソシアネート化合物は、１分子中に少なくとも２個のイソシアネート基を有する化合物であって、例えば、脂肪族ポリイソシアネート、脂環族ポリイソシアネート、芳香脂肪族ポリイソシアネート、芳香族ポリイソシアネート、該ポリイソシアネートの誘導体などを挙げることができる。
【０１３４】
上記脂肪族ポリイソシアネートとしては、例えば、トリメチレンジイソシアネート、テトラメチレンジイソシアネート、ヘキサメチレンジイソシアネート、ペンタメチレンジイソシアネート、１，２−プロピレンジイソシアネート、１，２−ブチレンジイソシアネート、２，３−ブチレンジイソシアネート、１，３−ブチレンジイソシアネート、２，４，４−又は２，２，４−トリメチルヘキサメチレンジイソシアネート、ダイマー酸ジイソシアネート、２，６−ジイソシアナトヘキサン酸メチル（慣用名：リジンジイソシアネート）などの脂肪族ジイソシアネート；２，６−ジイソシアナトヘキサン酸２−イソシアナトエチル、１，６−ジイソシアナト−３−イソシアナトメチルヘキサン、１，４，８−トリイソシアナトオクタン、１，６，１１−トリイソシアナトウンデカン、１，８−ジイソシアナト−４−イソシアナトメチルオクタン、１，３，６−トリイソシアナトヘキサン、２，５，７−トリメチル−１，８−ジイソシアナト−５−イソシアナトメチルオクタンなどの脂肪族トリイソシアネートなどを挙げることができる。
【０１３５】
前記脂環族ポリイソシアネートとしては、例えば、１，３−シクロペンテンジイソシアネート、１，４−シクロヘキサンジイソシアネート、１，３−シクロヘキサンジイソシアネート、３−イソシアナトメチル−３，５，５−トリメチルシクロヘキシルイソシアネート（慣用名：イソホロンジイソシアネート）、４−メチル−１，３−シクロヘキシレンジイソシアネート（慣用名：水添ＴＤＩ）、２−メチル−１，３−シクロヘキシレンジイソシアネート、１，３−もしくは１，４−ビス（イソシアナトメチル）シクロヘキサン（慣用名：水添キシリレンジイソシアネート）もしくはその混合物、メチレンビス（４，１-シクロヘキサンジイル）ジイソシアネート（慣用名：水添ＭＤＩ）、ノルボルナンジイソシアネートなどの脂環族ジイソシアネート；１，３，５−トリイソシアナトシクロヘキサン、１，３，５−トリメチルイソシアナトシクロヘキサン、２−（３−イソシアナトプロピル）−２，５−ジ（イソシアナトメチル）−ビシクロ（２．２．１）ヘプタン、２−（３−イソシアナトプロピル）−２，６−ジ（イソシアナトメチル）−ビシクロ（２．２．１）ヘプタン、３−（３−イソシアナトプロピル）−２，５−ジ（イソシアナトメチル）−ビシクロ（２．２．１）ヘプタン、５−（２−イソシアナトエチル）−２−イソシアナトメチル−３−（３−イソシアナトプロピル）−ビシクロ（２．２．１）ヘプタン、６-（２−イソシアナトエチル）−２−イソシアナトメチル−３−（３−イソシアナトプロピル）−ビシクロ（２．２．１）ヘプタン、５−（２−イソシアナトエチル）−２−イソシアナトメチル−２−（３−イソシアナトプロピル）−ビシクロ（２．２．１）−ヘプタン、６−（２−イソシアナトエチル）−２−イソシアナトメチル−２−（３−イソシアナトプロピル）−ビシクロ（２．２．１）ヘプタンなどの脂環族トリイソシアネートなどを挙げることができる。
【０１３６】
前記芳香脂肪族ポリイソシアネートとしては、例えば、メチレンビス（４，１−フェニレン）ジイソシアネート（慣用名：ＭＤＩ）、１，３−もしくは１，４−キシリレンジイソシアネート又はその混合物、ω，ω'−ジイソシアナト−１，４−ジエチルベンゼン、１，３−又は１，４−ビス（１−イソシアナト−１−メチルエチル）ベンゼン（慣用名：テトラメチルキシリレンジイソシアネート）もしくはその混合物などの芳香脂肪族ジイソシアネート；１，３，５−トリイソシアナトメチルベンゼンなどの芳香脂肪族トリイソシアネートなどを挙げることができる。
【０１３７】
前記芳香族ポリイソシアネートとしては、例えば、ｍ−フェニレンジイソシアネート、ｐ−フェニレンジイソシアネート、４，４'−ジフェニルジイソシアネート、１，５−ナフタレンジイソシアネート、２，４−トリレンジイソシアネート（慣用名：２，４−ＴＤＩ）もしくは２，６−トリレンジイソシアネート（慣用名：２，６−ＴＤＩ）もしくはその混合物、４，４'−トルイジンジイソシアネート、４，４'−ジフェニルエーテルジイソシアネートなどの芳香族ジイソシアネート；トリフェニルメタン−４，４'，４''−トリイソシアネート、１，３，５−トリイソシアナトベンゼン、２，４，６−トリイソシアナトトルエンなどの芳香族トリイソシアネート；４，４'−ジフェニルメタン−２，２'，５，５'−テトライソシアネートなどの芳香族テトライソシアネートなどを挙げることができる。  また、前記ポリイソシアネートの誘導体としては、例えば、上記したポリイソシアネートのダイマー、トリマー、ビウレット、アロファネート、ウレトジオン、ウレトイミン、イソシアヌレート、オキサジアジントリオン、ポリメチレンポリフェニルポリイソシアネート（クルードＭＤＩ、ポリメリックＭＤＩ）、クルードＴＤＩなどを挙げることができる。
【０１３８】
上記ポリイソシアネート及びその誘導体は、それぞれ単独で用いてもよく又は２種以上併用してもよい。
【０１３９】
脂肪族ジイソシアネートのなかでもヘキサメチレンジイソシアネート系化合物、脂環族ジイソシアネートのなかでも４，４’−メチレンビス（シクロヘキシルイソシアネート）を好適に使用することができる。その中でも特に、付着性、相溶性等の観点から、ヘキサメチレンジイソシアネートの誘導体が最適である。
【０１４０】
また、前記ポリイソシアネート化合物として、上記ポリイソシアネート及びその誘導体と、該ポリイソシアネートと反応し得る、例えば、水酸基、アミノ基などの活性水素基を有する化合物とを、イソシアネート基過剰の条件で反応させてなるプレポリマーを使用してもよい。該ポリイソシアネートと反応し得る化合物としては、例えば、多価アルコール、低分子量ポリエステル樹脂、アミン、水等が挙げられる。
【０１４１】
また、ポリイソシアネート化合物として、上記ポリイソシアネート及びその誘導体中のイソシアネート基をブロック剤でブロックした化合物であるブロック化ポリイソシアネート化合物を使用することもできる。
【０１４２】
上記ブロック剤としては、例えば、フェノール、クレゾール、キシレノール、ニトロフェノール、エチルフェノール、ヒドロキシジフェニル、ブチルフェノール、イソプロピルフェノール、ノニルフェノール、オクチルフェノール、ヒドロキシ安息香酸メチル等のフェノール系；ε−カプロラクタム、δ−バレロラクタム、γ−ブチロラクタム、β−プロピオラクタム等のラクタム系；メタノール、エタノール、プロピルアルコール、ブチルアルコール、アミルアルコール、ラウリルアルコール等の脂肪族アルコール系；エチレングリコールモノメチルエーテル、エチレングリコールモノエチルエーテル、エチレングリコールモノブチルエーテル、ジエチレングリコールモノメチルエーテル、ジエチレングリコールモノエチルエーテル、プロピレングリコールモノメチルエーテル、メトキシメタノール等のエーテル系；ベンジルアルコール、グリコール酸、グリコール酸メチル、グリコール酸エチル、グリコール酸ブチル、乳酸、乳酸メチル、乳酸エチル、乳酸ブチル、メチロール尿素、メチロールメラミン、ジアセトンアルコール、２−ヒドロキシエチルアクリレート、２−ヒドロキシエチルメタクリレート等のアルコール系；ホルムアミドオキシム、アセトアミドオキシム、アセトオキシム、メチルエチルケトオキシム、ジアセチルモノオキシム、ベンゾフェノンオキシム、シクロヘキサンオキシムなどのオキシム系；マロン酸ジメチル、マロン酸ジエチル、アセト酢酸エチル、アセト酢酸メチル、アセチルアセトン等の活性メチレン系；ブチルメルカプタン、ｔ−ブチルメルカプタン、ヘキシルメルカプタン、ｔ−ドデシルメルカプタン、２−メルカプトベンゾチアゾール、チオフェノール、メチルチオフェノール、エチルチオフェノール等のメルカプタン系；アセトアニリド、アセトアニシジド、アセトトルイド、アクリルアミド、メタクリルアミド、酢酸アミド、ステアリン酸アミド、ベンズアミド等の酸アミド系；コハク酸イミド、フタル酸イミド、マレイン酸イミド等のイミド系；ジフェニルアミン、フェニルナフチルアミン、キシリジン、Ｎ−フェニルキシリジン、カルバゾール、アニリン、ナフチルアミン、ブチルアミン、ジブチルアミン、ブチルフェニルアミン等のアミン系；イミダゾール、２−エチルイミダゾール等のイミダゾール系；尿素、チオ尿素、エチレン尿素、エチレンチオ尿素、ジフェニル尿素等の尿素系；Ｎ−フェニルカルバミン酸フェニル等のカルバミン酸エステル系；エチレンイミン、プロピレンイミン等のイミン系；重亜硫酸ソーダ、重亜硫酸カリ等の亜硫酸塩系；アゾール系の化合物等が挙げられる。上記アゾール系の化合物としては、ピラゾール、３，５−ジメチルピラゾール、３−メチルピラゾール、４−ベンジル−３，５-ジメチルピラゾール、４−ニトロ−３，５−ジメチルピラゾール、４−ブロモ−３，５-ジメチルピラゾール、３−メチル−５−フェニルピラゾール等のピラゾール又はピラゾール誘導体；イミダゾール、ベンズイミダゾール、２−メチルイミダゾール、２−エチルイミダゾール、２−フェニルイミダゾール等のイミダゾールまたはイミダゾール誘導体；２−メチルイミダゾリン、２−フェニルイミダゾリン等のイミダゾリン誘導体等が挙げられる。  ブロック化を行なう（ブロック剤を反応させる）にあたっては、必要に応じて溶剤を添加して行なうことができる。ブロック化反応に用いる溶剤としてはイソシアネート基に対して反応性でないものが良く、例えば、アセトン、メチルエチルケトンのようなケトン類、酢酸エチルのようなエステル類、Ｎ−メチル−２−ピロリドン（ＮＭＰ）のような溶剤を挙げることができる。
【０１４３】
ポリイソシアネート化合物は、それぞれ単独で又は２種以上を組み合わせて使用することができる。
【０１４４】
クリヤー塗料（Ｚ）として、水酸基含有樹脂及びイソシアネート基含有化合物を含有する２液型クリヤー塗料を用いる場合、塗膜の硬化性及び耐擦り傷性等の観点から、水酸基含有樹脂の水酸基とポリイソシアネート化合物のイソシアネート基の当量比（ＮＣＯ／ＯＨ）は好ましくは０．５〜２．０、さらに好ましくは０．８〜１．５の範囲内である。
【０１４５】
上記クリヤー塗料（Ｚ）は、透明性を損なわない範囲内において、着色顔料、光輝性顔料、体質顔料等の顔料を適宜含有することができる。
【０１４６】
該着色顔料としては、インク用、塗料用として従来公知の顔料を１種あるいは２種以上を組み合わせることができる。なかでも特に黒色顔料を使用することができる。
【０１４７】
該光輝性顔料としては従来公知のものを使用することができるが、特に光干渉性顔料を使用することができる。
【０１４８】
クリヤー塗料（Ｚ）が顔料を含む場合の該顔料の添加量は、適宜決定されて良いが、該クリヤー塗料（Ｚ）中の樹脂固形分１００質量部に対して、好ましくは１０質量部以下、より好ましくは０.０１〜５質量部である。
【０１４９】
クリヤー塗料（Ｚ）の形態は特に制限されるものではないが、通常、有機溶剤型の塗料組成物として使用される。この場合に使用する有機溶剤としては、各種の塗料用有機溶剤、例えば、芳香族又は脂肪族炭化水素系溶剤；エステル系溶剤；ケトン系溶剤；エーテル系溶剤等が使用できる。使用する有機溶剤は、水酸基含有樹脂等の調製時に用いたものをそのまま用いても良いし、更に適宜加えても良い。
【０１５０】
クリヤー塗料（Ｚ）の固形分濃度は、３０〜７０質量％程度であるのが好ましく、４０〜６０質量％程度の範囲内であるのがより好ましい。
【０１５１】
前記光輝性塗膜上に、前述のクリヤー塗料（Ｚ）の塗装が行なわれる。クリヤー塗料（Ｚ）の塗装は、特に限定されずベースコート塗料と同様の方法で行うことができ、例えば、エアスプレー、エアレススプレー、回転霧化塗装、カーテンコート塗装などの塗装方法により行なうことができる。これらの塗装方法は、必要に応じて、静電印加してもよい。これらのうち静電印加による回転霧化塗装が好ましい。クリヤー塗料（Ｚ）の塗布量は、通常、硬化膜厚として、１０〜５０μｍ程度となる量とするのが好ましい。
【０１５２】
また、クリヤー塗料（Ｚ）の塗装にあたっては、クリヤー塗料（Ｚ）の粘度を、塗装方法に適した粘度範囲、例えば、静電印加による回転霧化塗装においては、２０℃でフォードカップＮｏ．４粘度計による測定で、１５〜６０秒程度の粘度範囲となるように、有機溶剤等の溶媒を用いて、適宜、調整しておくことが好ましい。
【０１５３】
クリヤー塗料（Ｚ）を塗装し、クリヤー塗膜を形成させた後、揮発成分の揮散を促進するために、例えば、５０〜８０℃程度の温度で３〜１０分間程度のプレヒートを行なうこともできる。
【０１５４】
前記クリヤー塗膜は、１層でも良いし、２層以上であってもよい。クリヤー塗膜が２層以上である場合、１層目と２層目は同一のクリヤー塗料（Ｚ）であってもよいし、異なるクリヤー塗料（Ｚ）であってもよい。異なるクリヤー塗料（Ｚ）を使用する場合、第１層目のクリヤー塗料は水酸基含有アクリル樹脂及びメラミン樹脂を含むクリヤー塗料（Ｚ１）を使用し、第２層目のクリヤー塗料は、水酸基含有アクリル樹脂及びポリイソシアネート化合物を含むクリヤー塗料（Ｚ２）を使用することが得られる塗膜の平滑性及び付着性の点から好ましい。
【０１５５】
１−４．工程（４）
工程（４）は、工程（１）〜（３）で形成された未硬化のベース塗膜、未硬化の光輝性塗膜及び未硬化のクリヤー塗膜を加熱することによって、これら３つの塗膜を同時に硬化させる工程である。なお、光輝性顔料分散体（Ｙ）が上記基体樹脂や架橋剤を含まない場合でも、上層及び／又は下層からの樹脂成分の移行によって光輝性塗膜が硬化する場合がある。
【０１５６】
加熱は公知の手段により行うことができ、例えば、熱風炉、電気炉、赤外線誘導加熱炉等の乾燥炉を適用できる。
【０１５７】
加熱温度は７０〜１５０℃、好ましくは８０〜１４０℃の範囲内にあることが適している。
【０１５８】
加熱時間は、特に制限されるものではないが、好ましくは１０〜４０分間、より好ましくは２０〜３０分間の範囲内である。
【０１５９】
上記の工程（１）〜（４）を順次行うことにより複層塗膜が形成される。
【０１６０】
得られた複層塗膜は、ＸＹＺ表色系におけるＹ５値が好ましくは４０〜１５００、より好ましくは５０〜１０００、さらに好ましくは６５〜７００であり、Ｙ５値を、ＸＹＺ表色系におけるＹ４５値で除したＹ５／Ｙ４５値が好ましくは４０〜３００、より好ましくは５０〜１８０、さらに好ましくは５５〜１５０であり、ＸＹＺ表色系におけるＹ１１０値が好ましくは０．１５〜１．５、より好ましくは０．１５〜１．０、さらに好ましくは０．２〜０．５であり、粒子感を表すＨＧ値が好ましくは５〜５０、より好ましくは５〜４０、さらに好ましくは５〜３５である。
【０１６１】
ＸＹＺ表色系におけるＹ５値とは、塗膜に対して角度４５度から照射した光を正反射光に対して角度５度で受光したときのＸＹＺ表色系における明度である。
【０１６２】
ＸＹＺ表色系におけるＹ４５値とは、塗膜に対して角度４５度から照射した光を正反射光に対して角度４５度で受光したときのＸＹＺ表色系における明度である。
【０１６３】
ＸＹＺ表色系におけるＹ１１０値とは、塗膜に対して角度４５度から照射した光を正反射光に対して角度１１０度で受光したときのＸＹＺ表色系における明度である。
【０１６４】
なお、本明細書においてＹ５値、Ｙ４５値及びＹ１１０値は、多角度分光光度計（「ＧＣＭＳ−４」、商品名、村上色彩技術研究所社製）を使用して測定したものである。
【０１６５】
粒子感を表すＨＧ値は、Ｈｉ−ｌｉｇｈｔ  Ｇｒａｉｎｉｎｅｓｓ値の略称である。ＨＧ値とは、微視的に観察した場合における質感であるミクロ光輝感の尺度の一つで、ハイライト（塗膜を入射光に対して正反射近傍から観察）側の粒子感を表わすパラメータである。塗膜を入射角１５度／受光角０度にてＣＣＤカメラで撮像し、得られたデジタル画像データ、すなわち２次元の輝度分布データを２次元フーリエ変換処理し、得られたパワースペクトル画像から、粒子感に対応する空間周波数領域のみを抽出し、算出した計測パラメータを、さらに０から１００の数値を取り且つ粒子感との間に直線的な関係が保たれるように変換して得られるものである。
【０１６６】
本発明において得られた複層塗膜は、メリハリのある明度変化をし、金属調光沢に優れた金属調塗膜を形成することができる。
【０１６７】
本発明において、Ｙ５値が高く、Ｙ５／Ｙ４５値が高く、Ｙ１１０値が低いとメリハリのある明度変化をする意匠と評価できる。
【０１６８】
また、本発明において、Ｙ５値が高く、Ｙ１１０値が低いと金属調光沢に優れていると評価できる。
【０１６９】
また、本発明において、ＨＧ値が低いと、粒子感が少ないと評価できる。
【０１７０】
２．第二の態様
次に、本発明の第二の態様について説明する。
【０１７１】
本発明の第二の態様は、
（５）被塗物上に、ベース塗料（Ｘ）を塗装してベース塗膜を形成する工程、
（６）工程（５）で形成されるベース塗膜上に、光輝性顔料分散体（Ｙ）を塗装して光輝性塗膜を形成する工程、
（７）工程（６）で形成される光輝性塗膜上に、黒色透明塗料（Ｗ）を塗装して黒色透明塗膜を形成する工程、
（８）工程（７）で形成される黒色透明塗膜上に、クリヤー塗料（Ｚ）を塗装してクリヤー塗膜を形成する工程、及び
（９）工程（５）〜（８）で形成された未硬化のベース塗膜、未硬化の光輝性塗膜、未硬化の黒色透明塗膜及び未硬化のクリヤー塗膜を加熱することによって、これら４つの塗膜を同時に硬化させる工程、を含む複層塗膜の形成方法であって、
光輝性顔料分散体（Ｙ）が、水、黒色顔料（Ａ）、蒸着金属フレーク顔料（Ｂ）及び粘性調整剤（Ｃ）を含有し、
黒色透明塗料（Ｗ）が黒色顔料（Ｐ）を含有する複層塗膜形成方法
である。
【０１７２】
２−１．工程（５）
工程（５）は、前記工程（１）と同様である。
【０１７３】
２−２．工程（６）
工程（６）は、前記工程（２）と同様である。
【０１７４】
２−３．工程（７）
工程（７）は、工程（６）で形成される光輝性塗膜上に、黒色透明塗料（Ｗ）を塗装して黒色透明塗膜を形成する工程である。
【０１７５】
黒色透明塗料（Ｗ）は、黒色でかつ透明な塗料である。黒色透明塗料（Ｗ）を塗装して得られる塗膜は黒色に着色しており下地層を隠蔽しない塗膜である。
【０１７６】
本明細書において、黒色透明であることは、塗膜のヘイズ値によって定義される。本発明において使用される黒色透明塗料（Ｗ）は、該黒色透明塗料（Ｗ）を塗装して得られる膜厚３５μｍの乾燥膜のヘイズ値が２５％以下である。なお、本発明において、上記ヘイズ値は、平滑なＰＴＦＥ板に塗装し、硬化、剥離した塗膜を濁度計ＣＯＨ−３００Ａ（商品名、日本電色工業社製）にて測定した拡散光線透過率（ＤＦ）及び平行光線透過率（ＰＴ）から、次式によって計算された数値として定義するものとする。
式：ヘイズ値＝１００＊ＤＦ／（ＤＦ＋ＰＴ）
黒色透明塗料（Ｗ）は黒色顔料（Ｐ）を必須成分とする。
【０１７７】
黒色顔料（Ｐ）は、インク用、塗料用及びプラスチック着色用として従来公知の顔料を１種あるいは２種以上を組み合わせて含有することができる。例えば、複合金属酸化物顔料、黒色酸化鉄顔料、黒色酸化チタン顔料、ペリレンブラック顔料、カーボンブラック顔料等を挙げることができるが、黒鉄色の複層塗膜を得る点から、カーボンブラック顔料が好ましい。中でも一次粒子径が、３〜２０ｎｍのカーボンブラック顔料が特に好ましく、より好ましくは５〜１５ｎｍのものである。具体的には、Ｍｏｎａｒｃｈ１３００（商品名、ＣＡＢＯＴ社製、一次粒子径：１３ｎｍ）、Ｒａｖｅｎ５０００（商品名、ＢＩＲＬＡ ＣＡＲＢＯＮ社製、一次粒子径：１１ｎｍ）等の市販品が挙げられるが、特に限定されるものではなく、求める色調に応じて１種あるいは２種以上を組み合わせて使用することができる。
【０１７８】
黒色透明塗料（Ｗ）における黒色顔料（Ｐ）の含有量は、得られる塗膜の黒色と透明性のバランスの点から、黒色透明塗料（Ｗ）中の樹脂固形分１００質量部に対して、好ましくは０．０２５〜６質量部、より好ましくは、０．０５〜５質量部、さらに好ましくは０．１〜３．５質量部の範囲内である。
【０１７９】
黒色透明塗料（Ｗ）には、上記黒色顔料（Ｐ）のほかに、樹脂成分を含有することができる。樹脂成分としては、前記ベース塗料（Ｘ）において使用できる熱硬化性樹脂と同様のものを使用することができる。樹脂成分は有機溶剤及び／又は水などの溶媒に溶解または分散して使用される。
【０１８０】
黒色透明塗料（Ｗ）は、さらに、黒色顔料（Ｐ）以外の着色顔料、染料、光輝性顔料及び体質顔料を含むことができる。
【０１８１】
黒色顔料（Ｐ）以外の着色顔料としては透明性着色顔料が好ましく、本明細書において、透明性着色顔料とは、塗料中の樹脂固形分１００質量部に基づいて顔料量が２０質量部となるように配合して塗料化し、硬化塗膜厚が３０μｍとなるように平滑なＰＴＦＥ板に塗装し、硬化、剥離した塗膜を分光光度計ＭＰＳ−２４５０（商品名、島津製作所製）にて測定した可視光領域（波長４００ｎｍ〜７００ｎｍ）における光線透過率が５０％以上となるような顔料であって、平均一次粒子径が２００ｎｍ以下である顔料を意味するものとする。黒色顔料（Ｐ）以外の透明性着色顔料として具体的には、チタンイエロー等の複合酸化金属顔料、アゾ系顔料、キナクリドン系顔料、ジケトピロロピロール系顔料、ペリレン系顔料、ペリノン系顔料、ベンズイミダゾロン系顔料、イソインドリン系顔料、イソインドリノン系顔料、金属キレートアゾ系顔料、フタロシアニン系顔料、インダンスロン系顔料、ジオキサン系顔料、インジゴ系顔料等の中から任意のものを１種もしくはそれ以上を組み合わせて使用することができる。
【０１８２】
前記染料として具体的には、アゾ系染料、トリフェニルメタン系染料等の中から任意のものを１種もしくはそれ以上を組み合わせて使用することができる。
【０１８３】
前記光輝性顔料としては、アルミニウムフレーク顔料、着色アルミニウムフレーク顔料等の金属フレーク顔料、蒸着金属フレーク顔料、光干渉性顔料等を挙げることができる。該光干渉性顔料としては具体的には、金属酸化物被覆マイカ顔料、金属酸化物被覆アルミナフレーク顔料、金属酸化物被覆ガラスフレーク顔料、金属酸化物被覆シリカフレーク顔料等を挙げることができる。
【０１８４】
黒色透明塗料（Ｗ）が光輝性顔料を含有する場合、その含有量は、複層塗膜の光輝感や彩度の点から、樹脂固形分１００質量部に対し０．０１〜１５質量部の範囲内であることが好ましく、より好ましくは０．１〜１０質量部の範囲内、特に好ましくは、０．５〜５質量部の範囲内である。
【０１８５】
前記体質顔料としては、例えば、硫酸バリウム、炭酸バリウム、炭酸カルシウム、ケイ酸アルミニウム、シリカ、炭酸マグネシウム、タルク、アルミナホワイト等を挙げることができる。
【０１８６】
黒色透明塗料（Ｗ）が前記黒色顔料（Ｐ）以外の着色顔料、染料、光輝性顔料及び体質顔料を含む場合、黒色透明塗料（Ｗ）中の樹脂固形分１００質量部に対して、合計で０．０１〜２０質量部の範囲内が好ましく、より好ましくは０．０５〜１０質量部の範囲内、特に好ましくは０．１〜５質量部の範囲内である。
【０１８７】
さらに、黒色透明塗料（Ｗ）には、必要に応じて、水あるいは有機溶剤等の溶媒、レオロジーコントロール剤、顔料分散剤、沈降防止剤、硬化触媒、消泡剤、酸化防止剤、紫外線吸収剤等の各種添加剤などを適宜配合することができる。
【０１８８】
黒色透明塗料（Ｗ）は、前述の成分を混合分散せしめることによって調製される。
【０１８９】
黒色透明塗料（Ｗ）は、塗装時の固形分含有率を１〜５０質量％、好ましくは２〜４０質量％に調整しておくことが好ましく、また、Ｂ型粘度計の粘度が、温度２０℃、ローター回転速度６ｒｐｍの条件において、５０〜５０００ｍＰａ・ｓの範囲内に調整しておくことが好ましい。
【０１９０】
黒色透明塗膜は、前記黒色透明塗料（Ｗ）を、静電塗装、エアスプレー、エアレススプレーなどの方法で塗装し、乾燥硬化することによって形成することができる。黒色透明塗膜の膜厚は硬化塗膜に基づいて１〜５０μｍの範囲内とすることが、色の発現性及び塗膜の平滑性から好ましく、より好ましくは２〜４０μｍの範囲内である。
【０１９１】
２−４．工程（８）
工程（８）は、工程（７）で形成される黒色透明塗膜上に、クリヤー塗料（Ｚ）を塗装してクリヤー塗膜を形成する工程である。
【０１９２】
クリヤー塗料（Ｚ）が塗装される被塗物が光輝性塗膜に替わって黒色透明塗膜であること以外は、前記工程（３）と同様である。
【０１９３】
２−５．工程（９）
工程（９）は、工程（５）〜（８）で形成された未硬化のベース塗膜、未硬化の光輝性塗膜、未硬化の黒色透明塗膜及び未硬化のクリヤー塗膜を加熱することによって、これら４つの塗膜を同時に硬化させる工程である。硬化させるのが３つの塗膜ではなく上記４つの塗膜であること以外は、前記工程（４）と同様である。
【０１９４】
得られた複層塗膜は、ＸＹＺ表色系におけるＹ５値が好ましくは４０〜１５００、より好ましくは５０〜１０００、さらに好ましくは６５〜７００であり、Ｙ５値を、ＸＹＺ表色系におけるＹ４５値で除したＹ５／Ｙ４５値が好ましくは４０〜３００、より好ましくは５０〜１８０、さらに好ましくは５５〜１５０であり、ＸＹＺ表色系におけるＹ１１０値が好ましくは０．１５〜１．５、より好ましくは０．１５〜１．０、さらに好ましくは０．２〜０．５であり、粒子感を表すＨＧ値が好ましくは５〜５０、より好ましくは５〜４０、さらに好ましくは５〜３５である。
【０１９５】
３．第三の態様
次に、本発明の第三の態様について説明する。
【０１９６】
本発明の第三の態様は、
（１０）被塗物上に、ベース塗料（Ｘ）を塗装してベース塗膜を形成する工程、
（１１）工程（１０）で形成されるベース塗膜上に、光輝性顔料分散体（Ｙ）を塗装して光輝性塗膜を形成する工程、
（１２）工程（１１）で形成される光輝性塗膜上に、クリヤー塗料（Ｚ）を塗装してクリヤー塗膜を形成し加熱する工程、
（１３）工程（１２）で形成される塗膜上に、黒色透明塗料（Ｗ）を塗装して黒色透明塗膜を形成する工程、及び
（１４）工程（１３）で形成される黒色透明塗膜上に、クリヤー塗料（Ｚ）を塗装してクリヤー塗膜を形成し加熱する工程、
を含む複層塗膜の形成方法であって、
光輝性顔料分散体（Ｙ）が、水、黒色顔料（Ａ）、蒸着金属フレーク顔料（Ｂ）及び粘性調整剤（Ｃ）を含有し、
黒色透明塗料（Ｗ）が黒色顔料（Ｐ）を含有する複層塗膜形成方法、
である。
【０１９７】
３−１．工程（１０）
工程（１０）は、前記工程（１）と同様である。
【０１９８】
３−２．工程（１１）
工程（１１）は、前記工程（２）と同様である。
【０１９９】
３−３．工程（１２）
工程（１２）は、工程（１１）で形成される光輝性塗膜上に、クリヤー塗料（Ｚ）を塗装してクリヤー塗膜を形成し加熱する工程である。クリヤー塗料（Ｚ）は前記第一の態様で記載したクリヤー塗料（Ｚ）と同じものを使用することができる。また、加熱工程は、前記工程（４）に記載した加熱工程を行うことができる。
【０２００】
３−４．工程（１３）
工程（１３）は、工程（１２）で形成される塗膜上に、黒色透明塗料（Ｗ）を塗装して黒色透明塗膜を形成する工程である。
【０２０１】
黒色透明塗料（Ｗ）は、前記第二の態様で記載した黒色透明塗料（Ｗ）と同じものを使用することができる。
【０２０２】
３−５．工程（１４）
工程（１４）は、工程（１３）で形成される黒色透明塗膜上に、クリヤー塗料（Ｚ）を塗装してクリヤー塗膜を形成し加熱する工程である。硬化させるのが３つの塗膜ではなく黒色透明塗膜とクリヤー塗膜の２層であること以外は、前記工程（４）と同様である。また、工程（１１）で使用されるクリヤー塗料（Ｚ）と同一のものであっても異なるものであっても良い。
【０２０３】
得られた複層塗膜は、ＸＹＺ表色系におけるＹ５値が好ましくは４０〜１５００、より好ましくは５０〜１０００、さらに好ましくは６５〜７００であり、Ｙ５値を、ＸＹＺ表色系におけるＹ４５値で除したＹ５／Ｙ４５値が好ましくは４０〜３００、より好ましくは５０〜１８０、さらに好ましくは５５〜１５０であり、ＸＹＺ表色系におけるＹ１１０値が好ましくは０．１５〜１．５、より好ましくは０．１５〜１．０、さらに好ましくは０．２〜０．５であり、粒子感を表すＨＧ値が好ましくは５〜５０、より好ましくは５〜４０、さらに好ましくは５〜３５であることが好適である。
【０２０４】
本発明においては、各工程の間に、塗膜をプレヒートする工程、塗膜をセッティング（一定時間放置して溶媒を揮発）する工程、塗膜をサンディング（研磨）する工程等を適宜行うことができる。
また、本発明は以下の構成を採用することもできる。
【０２０５】
項１．（１）被塗物上に、ベース塗料（Ｘ）を塗装してベース塗膜を形成する工程、
（２）工程（１）で形成されるベース塗膜上に、光輝性顔料分散体（Ｙ）を塗装して光輝性塗膜を形成する工程、
（３）工程（２）で形成される光輝性塗膜上に、クリヤー塗料（Ｚ）を塗装してクリヤー塗膜を形成する工程、
（４）工程（１）〜（３）で形成された未硬化のベース塗膜、未硬化の光輝性塗膜及び未硬化のクリヤー塗膜を加熱することによって、これら３つの塗膜を同時に硬化させる工程、を含む複層塗膜の形成方法であって、
光輝性顔料分散体（Ｙ）が、水、黒色顔料（Ａ）、蒸着金属フレーク顔料（Ｂ）及び粘性調整剤（Ｃ）を含有する複層塗膜形成方法。
【０２０６】
項２．（５）被塗物上に、ベース塗料（Ｘ）を塗装してベース塗膜を形成する工程、
（６）工程（５）で形成されるベース塗膜上に、光輝性顔料分散体（Ｙ）を塗装して光輝性塗膜を形成する工程、
（７）工程（６）で形成される光輝性塗膜上に、黒色透明塗料（Ｗ）を塗装して黒色透明塗膜を形成する工程、
（８）工程（７）で形成される黒色透明塗膜上に、クリヤー塗料（Ｚ）を塗装してクリヤー塗膜を形成する工程、
（９）工程（５）〜（８）で形成された未硬化のベース塗膜、未硬化の光輝性塗膜、未硬化の黒色透明塗膜及び未硬化のクリヤー塗膜を加熱することによって、これら４つの塗膜を同時に硬化させる工程、を含む複層塗膜の形成方法であって、
光輝性顔料分散体（Ｙ）が、水、黒色顔料（Ａ）、蒸着金属フレーク顔料（Ｂ）及び粘性調整剤（Ｃ）を含有し、
黒色透明塗料（Ｗ）が黒色顔料（Ｐ）を含有する複層塗膜形成方法。
【０２０７】
項３．（１０）被塗物上に、ベース塗料（Ｘ）を塗装してベース塗膜を形成する工程、
（１１）工程（１０）で形成されるベース塗膜上に、光輝性顔料分散体（Ｙ）を塗装して光輝性塗膜を形成する工程、
（１２）工程（１１）で形成される光輝性塗膜上に、クリヤー塗料（Ｚ）を塗装してクリヤー塗膜を形成し加熱する工程、
（１３）工程（１２）で形成される塗膜上に、黒色透明塗料（Ｗ）を塗装して黒色透明塗膜を形成する工程、
（１４）工程（１３）で形成される黒色透明塗膜上に、クリヤー塗料（Ｚ）を塗装してクリヤー塗膜を形成し加熱する工程、
を含む複層塗膜の形成方法であって、
光輝性顔料分散体（Ｙ）が、水、黒色顔料（Ａ）、蒸着金属フレーク顔料（Ｂ）及び粘性調整剤（Ｃ）を含有し、
黒色透明塗料（Ｗ）が黒色顔料（Ｐ）を含有する複層塗膜形成方法。
【０２０８】
項４．得られた複層塗膜は、
ＸＹＺ表色系における明度であるＹ５値が４０〜１５００であり、
Ｙ５値を、ＸＹＺ表色系における明度であるＹ４５値で除した、Ｙ５／Ｙ４５値が４０〜３００であり、
ＸＹＺ表色系における明度であるＹ１１０値が０．１５〜１．５である項１〜３のいずれか１項に記載の複層塗膜形成方法。
【０２０９】
項５．得られた複層塗膜は、
ＸＹＺ表色系における明度であるＹ５値が４０〜１５００であり、
Ｙ５値を、ＸＹＺ表色系における明度であるＹ４５値で除した、Ｙ５／Ｙ４５値が４０〜３００であり、
ＸＹＺ表色系における明度であるＹ１１０値が０．１５〜１．５であり、
粒子感を表すＨＧ値が５〜５０である項１〜３のいずれか１項に記載の複層塗膜形成方法。
【０２１０】
項６．ベース塗料（Ｘ）はアクリル樹脂、ポリエステル樹脂、エポキシ樹脂、又はウレタン樹脂である基体樹脂と、基体樹脂を架橋硬化させる架橋剤であって、アミノ樹脂、ポリイソシアネート化合物、ブロック化ポリイソシアネート化合物、エポキシ基含有化合物、カルボキシル基含有化合物、カルボジイミド基含有化合物、ヒドラジド基含有化合物、又はセミカルバジド基含有化合物である架橋剤とを含む項１〜５のいずれか１項に記載の複層塗膜形成方法。
【０２１１】
項７．ベース塗料（Ｘ）における基体樹脂及び架橋剤の割合は、基体樹脂が６０〜９０質量％、架橋剤が１０〜４０質量％である項６に記載の複層塗膜形成方法。
【０２１２】
項８．黒色顔料（Ａ）が複合金属酸化物顔料、黒色酸化鉄顔料、黒色酸化チタン顔料、ペリレンブラック顔料、又はカーボンブラック顔料を含む項１〜７のいずれか１項に記載の複層塗膜形成方法。
【０２１３】
項９．蒸着金属フレーク顔料（Ｂ）が蒸着アルミニウムフレーク顔料又は蒸着クロムフレーク顔料を含む項１〜８のいずれか１項に記載の複層塗膜形成方法。
【０２１４】
項１０．粘性調整剤（Ｃ）が、鉱物系粘性調整剤、ポリアクリル酸系粘性調整剤、又はセルロース系粘性調整剤を含む項１〜９のいずれか１項に記載の複層塗膜形成方法。
【０２１５】
項１１．光輝性塗膜が、乾燥膜厚として０．０２〜６．５μｍである項１〜１０のいずれか１項に記載の複層塗膜形成方法。
【０２１６】
項１２．光輝性顔料分散体（Ｙ）における黒色顔料（Ａ）及び蒸着金属フレーク顔料（Ｂ）の含有量が、水、黒色顔料（Ａ）、蒸着金属フレーク顔料（Ｂ）及び粘性調整剤（Ｃ）の合計量１００質量部を基準として、それぞれ、黒色顔料（Ａ）が０．０１〜２０質量部であり、蒸着金属フレーク顔料（Ｂ）が０．０１〜１０質量部である項１〜１１のいずれか１項に記載の複層塗膜形成方法。
【０２１７】
項１３．光輝性顔料分散体（Ｙ）における粘性調整剤（Ｃ）の含有量が、水、黒色顔料（Ａ）、蒸着金属フレーク顔料（Ｂ）及び粘性調整剤（Ｃ）の合計量１００質量部を基準として、０．１〜３０質量部である項１〜１２のいずれか１項に記載の複層塗膜形成方法。
【０２１８】
項１４．光輝性顔料分散体（Ｙ）が表面調整剤をさらに含む項１〜１２のいずれか１項に記載の複層塗膜形成方法。
【０２１９】
項１５．光輝性顔料分散体（Ｙ）における表面調整剤の含有量が、水、黒色顔料（Ａ）、蒸着金属フレーク顔料（Ｂ）及び粘性調整剤（Ｃ）の合計量１００質量部を基準として、０．１〜１０質量部である項１４に記載の複層塗膜形成方法。
【０２２０】
項１６．光輝性顔料分散体（Ｙ）のＢ型粘度計の粘度が、温度２０℃、ローター回転速度６０ｒｐｍの条件において、６０〜１５００ｍＰａ・ｓの範囲内である項１〜１５のいずれか１項に記載の複層塗膜形成方法。
【０２２１】
項１７．ベース塗料（Ｘ）から形成されたベース塗膜と、
前記ベース塗膜上に形成された、光輝性顔料分散体（Ｘ）から形成された光輝性塗膜と、
前記光輝性塗膜上に形成された、クリヤー塗料（Ｚ）から形成されたクリヤー塗膜とを備えた複層塗膜であって、
光輝性顔料分散体（Ｙ）が、水、黒色顔料（Ａ）、蒸着金属フレーク顔料（Ｂ）及び粘性調整剤（Ｃ）を含有する複層塗膜。
【０２２２】
項１８．前記ベース塗膜、前記光輝性塗膜及び前記クリヤー塗膜は同時に硬化されたものである項１７に記載の複層塗膜。
【０２２３】
項１９．前記光輝性塗膜と黒色透明塗膜の間に、黒色顔料（Ｐ）を含有する黒色透明塗料（Ｗ）から形成された黒色透明塗膜をさらに備える項１７に記載の複層塗膜。
【０２２４】
項２０．前記ベース塗膜、前記光輝性塗膜、前記クリヤー塗膜及び黒色透明塗膜は同時に硬化されたものである項１９に記載の複層塗膜。
【０２２５】
項２１．クリヤー塗膜上に、黒色顔料（Ｐ）を含有する黒色透明塗料（Ｗ）から形成された黒色透明塗膜と、
前記黒色透明塗膜上に、クリヤー塗料（Ｚ）から形成されたクリヤー塗膜とをさらに備える項１７に記載の複層塗膜。
【０２２６】
項２２．得られた複層塗膜は、
ＸＹＺ表色系における明度であるＹ５値が４０〜１５００であり、
Ｙ５値を、ＸＹＺ表色系における明度であるＹ４５値で除した、Ｙ５／Ｙ４５値が４０〜３００であり、
ＸＹＺ表色系における明度であるＹ１１０値が０．１５〜１．５である項１７〜２１のいずれか１項に記載の複層塗膜。
【０２２７】
項２３．得られた複層塗膜は、
ＸＹＺ表色系における明度であるＹ５値が４０〜１５００であり、
Ｙ５値を、ＸＹＺ表色系における明度であるＹ４５値で除した、Ｙ５／Ｙ４５値が４０〜３００であり、
ＸＹＺ表色系における明度であるＹ１１０値が０．１５〜１．５であり、
粒子感を表すＨＧ値が５〜５０である項１７〜２１のいずれか１項に記載の複層塗膜。
【０２２８】
項２４．ベース塗料（Ｘ）はアクリル樹脂、ポリエステル樹脂、エポキシ樹脂、又はウレタン樹脂である基体樹脂と、基体樹脂を架橋硬化させる架橋剤であって、アミノ樹脂、ポリイソシアネート化合物、ブロック化ポリイソシアネート化合物、エポキシ基含有化合物、カルボキシル基含有化合物、カルボジイミド基含有化合物、ヒドラジド基含有化合物、又はセミカルバジド基含有化合物である架橋剤とを含む項１７〜２３のいずれか１項に記載の複層塗膜。
【０２２９】
項２５．ベース塗料（Ｘ）における基体樹脂及び架橋剤の割合は、基体樹脂が６０〜９０質量％、架橋剤が１０〜４０質量％である項２４に記載の複層塗膜。
【０２３０】
項２６．黒色顔料（Ａ）が複合金属酸化物顔料、黒色酸化鉄顔料、黒色酸化チタン顔料、ペリレンブラック顔料、又はカーボンブラック顔料を含む項１７〜２５のいずれか１項に記載の複層塗膜。
【０２３１】
項２７．蒸着金属フレーク顔料（Ｂ）が蒸着アルミニウムフレーク顔料又は蒸着クロムフレーク顔料を含む項１７〜２６のいずれか１項に記載の複層塗膜。
【０２３２】
項２８．粘性調整剤（Ｃ）が、鉱物系粘性調整剤、ポリアクリル酸系粘性調整剤、又はセルロース系粘性調整剤を含む項１７〜２７のいずれか１項に記載の複層塗膜。
【０２３３】
項２９．光輝性塗膜が、乾燥膜厚として０．０２〜６．５μｍである項１７〜２８のいずれか１項に記載の複層塗膜。
【０２３４】
項３０．光輝性顔料分散体（Ｙ）における黒色顔料（Ａ）及び蒸着金属フレーク顔料（Ｂ）の配合比率が、固形分で、蒸着金属フレーク顔料（Ｂ）１質量部に対して黒色顔料（Ａ）が０．１〜１０質量部である項１７〜２９のいずれか１項に記載の複層塗膜。
【０２３５】
項３１．光輝性顔料分散体（Ｙ）の固形分を基準として、蒸着金属フレーク顔料（Ｂ）を０．２〜５０質量部含有する項１７〜３０のいずれか１項に記載の複層塗膜。
【０２３６】
項３２．光輝性顔料分散体（Ｙ）が表面調整剤をさらに含む項１７３１２のいずれか１項に記載の複層塗膜。
【実施例】
【０２３７】
以下、実施例及び比較例を挙げて、本発明をより具体的に説明する。ただし、本発明はこれらの実施例のみに限定されるものではない。なお、「部」及び「％」はいずれも質量基準によるものである。【０２３８】
アクリル樹脂の製造
製造例１
温度計、サーモスタット、撹拌装置、還流冷却器、窒素導入管及び滴下装置を備えた反応容器にプロピレングリコールモノプロピルエーテル３５部を仕込み８５℃に昇温後、メチルメタクリレート３０部、２−エチルヘキシルアクリレート２０部、ｎ−ブチルアクリレート２９部、２−ヒドロキシエチルアクリレート１５部、アクリル酸６部、プロピレングリコールモノプロピルエーテル１５部及び２，２'−アゾビス（２，４−ジメチルバレロニトリル）２．３部の混合物を４時間かけて滴下し、滴下終了後１時間熟成した。その後さらにプロピレングリコールモノプロピルエーテル１０部及び２，２'−アゾビス（２，４−ジメチルバレロニトリル）１部の混合物を１時間かけて滴下し、滴下終了後１時間熟成した。さらにジエタノールアミン７．４部を加え、固形分５５％の水酸基含有アクリル樹脂（１）溶液を得た。得られた水酸基含有アクリル樹脂（１）は酸価が４７ｍｇＫＯＨ/ｇ、水酸基価が７２ｍｇＫＯＨ/ｇであった。【０２３９】
光輝性顔料分散体（Ｙ）の製造
製造例２
蒸留水  ７３．７質量部、「Ｒａｖｅｎ５０００」（商品名、ＢＩＲＬＡ ＣＡＲＢＯＮ社製、カーボンブラック、一次粒子径：１１ｎｍ）  １．３部、アクリル樹脂（１）  ２．１部（固形分）、「Ｈｙｄｒｏｓｈｉｎｅ  ＷＳ−３００１」（商品名、水性用蒸着アルミニウムフレーク顔料、Ｅｃｋａｒｔ社製、固形分：１０％、内部溶剤：イソプロパノール、平均粒子径Ｄ５０：１３μｍ、厚さ：０．０５μｍ、表面がシリカ処理されている）  ５部（固形分で０．５部）、「Ａｃｒｙｓｏｌ  ＡＳＥ−６０」（ポリアクリル酸系粘性調整剤、ダウケミカル社製、固形分：２８％）３質量部（固形分で０．８質量部）、表面調整剤「ＢＹＫ３４８」（商品名、ＢＹＫ社製、シリコーン系表面調整剤、接触角：１３°、動的表面張力：６３．９ｍＮ／ｍ、静的表面張力：２２．２ｍＮ／ｍ、ラメラ長：７．４５ｍｍ、不揮発分：１００質量％）  １．１部（固形分）、ジメチルエタノールアミン  ０．１８質量部を配合して攪拌混合し、光輝性顔料分散体（Ｙ−１）を調製した。【０２４０】
製造例３〜２８
表１−１及び表１−２に記載の配合とする以外は全て製造例２と同様にして光輝性顔料分散体（Ｙ−２）〜（Ｙ−２７）を得た。得られた各光輝性顔料分散体の組成を、粘度（Ｂ６０値）も併せて表１−１及び表１−２に示した。【０２４１】
表中の原材料の詳細は以下の通りである。
「Ｈｙｄｒｏｓｈｉｎｅ  ＷＳ−３００４」商品名：水性用蒸着アルミニウムフレーク顔料、Ｅｃｋａｒｔ社製、固形分：１０％、内部溶剤：イソプロパノール、平均粒子径Ｄ５０：１３μｍ、厚さ：０．０５μｍ、表面がシリカ処理されている。
「Ｍｅｔａｌｕｒｅ  Ｌｉｑｕｉｄ  Ｂｌａｃｋ」商品名：水性用蒸着クロムフレーク顔料、Ｅｃｋａｒｔ社製、固形分：１０％、内部溶剤：プロピレングリコールモノメチルエーテル、平均粒子径Ｄ５０：１４μｍ、厚さ：０．０２μｍ。
「アルペースト  ＥＭＲ−Ｂ５６９０」商品名：ノンリーフィングアルミ、東洋アルミニウム社製、平均粒子径Ｄ５０：８．５μｍ、厚さ：０．１μｍ、表面がシリカ処理されている。
「アルペースト  ＥＭＲ−Ｂ６３６０」商品名：ノンリーフィングアルミ、東洋アルミニウム社製、平均粒子径Ｄ５０：１０．３μｍ、厚さ：０．１９μｍ、表面がシリカ処理されている。
「レオクリスタ」商品名：セルロース系粘性調整剤  セルロースナノファイバーゲル、第一工業製薬社製、固形分２％。【０２４２】
【表１】
2019054499.tif 000002
【０２４３】
【表２】
2019054499.tif 000003
【０２４４】
被塗物の作製
被塗物１
脱脂及びりん酸亜鉛処理した鋼板（ＪＩＳＧ３１４１、大きさ４００ｍｍ×３００ｍｍ×０．８ｍｍ）にカチオン電着塗料「エレクロンＧＴ−１０」（商品名：関西ペイント社製、エポキシ樹脂ポリアミン系カチオン樹脂に架橋剤としてブロックポリイソシアネート化合物を使用したもの）を硬化塗膜に基づいて膜厚が２０μｍになるように電着塗装し、１７０℃で２０分加熱して架橋硬化させ、電着塗膜を形成せしめ、被塗物１とした。【０２４５】
被塗物２
脱脂及びりん酸亜鉛処理した鋼板（ＪＩＳＧ３１４１、大きさ４００ｍｍ×３００ｍｍ×０．８ｍｍ）にカチオン電着塗料「エレクロンＧＴ−１０」（商品名：関西ペイント社製、エポキシ樹脂ポリアミン系カチオン樹脂に架橋剤としてブロックポリイソシアネート化合物を使用したもの）を硬化塗膜に基づいて膜厚が２０μｍになるように電着塗装し、１７０℃で２０分加熱して架橋硬化させ、電着塗膜を形成せしめた。
得られた上記鋼板の電着塗面に、「ＴＰ−６５  Ｎｏ．８１１０」（商品名：関西ペイント社製、ポリエステル樹脂系溶剤系中塗り塗料、得られる塗膜のＬ＊値：２０）を回転霧化型のベル型塗装機を用いて、硬化膜厚２０μｍになるように静電塗装し、１４０℃で３０分加熱して架橋硬化させ、中塗り塗膜を形成せしめ被塗物２とした。【０２４６】
試験板の作成
実施例１
被塗物１上に、ベース塗料（Ｘ−１）「ＷＰ−５２２Ｈ  Ｎ−２．０」（商品名、関西ペイント社製、ポリエステル樹脂系水性中塗り塗料、得られる塗膜のＬ＊値：２０）を回転霧化型のベル型塗装機を用いて、硬化膜厚２０μｍになるように静電塗装し、３分間放置し、ベース塗膜を形成した。【０２４７】
さらに該ベース塗膜上に、前述のように作成した光輝性顔料分散体（Ｙ−１）を、表１に記載の塗料粘度に調整し、ＡＢＢ社製ロボットベルを用いて、ブース温度２３℃、湿度６８％の条件で、乾燥塗膜として、１．５μｍとなるように塗装した。３分間放置し、その後、８０℃にて３分間プレヒートし、光輝性塗膜を形成した。【０２４８】
次いで、この光輝性塗膜上に、クリヤー塗料（Ｚ−１）「ＫＩＮＯ６５１０」（商品名、関西ペイント株式会社製、水酸基／イソシアネート基硬化型アクリル樹脂・ウレタン樹脂系２液型有機溶剤型塗料）をＡＢＢ社製ロボットベルを用いて、ブース温度２３℃、湿度６８％の条件で乾燥塗膜として、３５μｍとなるように塗装しクリヤ塗膜を形成した。塗装後、室温にて７分間放置した後に、熱風循環式乾燥炉内を使用して、１４０℃で３０分間加熱し、複層塗膜を同時に乾燥せしめて試験板とした。【０２４９】
ここで、表２に記載した乾燥塗膜の膜厚は、下記式から算出した。以下の実施例についても同様である。
ｘ＝ｓｃ／ｓｇ／Ｓ＊１００００
ｘ：膜厚［μｍ］
ｓｃ：塗着固形分［ｇ］
ｓｇ：塗膜比重［ｇ／ｃｍ３］
Ｓ：塗着固形分の評価面積［ｃｍ２］【０２５０】
実施例２〜１７、１９、比較例１〜３
表２に記載の被塗物、塗料及び膜厚とする以外は全て実施例１と同様にして試験板を得た。【０２５１】
なお、表中のベース塗料（Ｘ−２）〜（Ｘ−４）、光輝性顔料分散体（Ｙ−２８）、クリヤー塗料（Ｚ−２）〜（Ｚ−３）は以下の通りである。
（Ｘ−２）：「ＷＰ−５２２Ｈ  Ｎ−５．０」（商品名、関西ペイント社製、ポリエステル樹脂系水性中塗り塗料、得られる塗膜のＬ＊値：５０）。
（Ｘ−３）：「ＷＰ−５２２Ｈ  Ｎ−８．０」（商品名、関西ペイント社製、ポリエステル樹脂系水性中塗り塗料、得られる塗膜のＬ＊値：８０）。
（Ｘ−４）：「ＷＢＣ−７１３Ｔ  エナメルクリヤー」（商品名、関西ペイント社製、アクリル−メラミン樹脂系自動車用水性上塗ベースコート塗料、無色透明色）
（Ｙ−２８）：「ＷＢＣ−７１３Ｔ  １Ｇ３」（商品名、関西ペイント社製、アクリル−メラミン樹脂系自動車用水性上塗ベースコート塗料、ガンメタリック色）
（Ｚ−２）：上記（Ｚ−１）に含まれる樹脂固形分１００質量部に対して「Ｉｒｉｏｄｉｎ  １２１  ＲＵＴＩＬＥ  ＬＵＳＴＲＥ  ＳＡＴＩＮ」（商品名、メルク社製、酸化チタン被覆マイカ顔料）を固形分で０．２部添加した塗料。
（Ｚ−３）：「ＴＣ−６９」（商品名：関西ペイント株式会社、水酸基含有樹脂／メラミン樹脂系１液型有機溶剤型塗料）。【０２５２】
実施例１８
被塗物１に、ベース塗料（Ｘ−１）を回転霧化型の静電塗装機を用いて硬化塗膜に基づいて膜厚が２０μｍになるように塗装し、３分間静置して、ベース塗膜を形成せしめた。【０２５３】
さらに該ベース塗膜上に、前述のように作成した光輝性顔料分散体（Ｙ−１）を、表２に記載の塗料粘度に調整し、ＡＢＢ社製ロボットベルを用いて、ブース温度２３℃、湿度６８％の条件で、乾燥塗膜として、１．５μｍとなるように塗装した。３分間放置し、その後、８０℃にて３分間プレヒートし、光輝性塗膜を形成した。【０２５４】
次いで、この光輝性塗膜上に、第１クリヤーとしてクリヤー塗料（Ｚ−３）「ＴＣ−６９」（関西ペイント社製、商品名、水酸基含有樹脂／メラミン樹脂系１液型有機溶剤型塗料）を、回転霧化型の静電塗装機を用いて、硬化塗膜として３５μｍとなるように塗装し、７分間放置し、１４０℃で３０分間焼き付け乾燥させ第１クリヤー塗膜を得た。【０２５５】
次いで、該第１クリヤー塗膜上に、第２クリヤーとしてクリヤー塗料（Ｚ−１）を、回転霧化型の静電塗装機を用い、硬化塗膜として３５μｍとなるように塗装し、７分間放置し、１４０℃で３０分間焼き付け乾燥させ、試験板を得た。【０２５６】
【表３】
2019054499.tif 000004
【０２５７】
【表４】
2019054499.tif 000005
【０２５８】
実施例２０
被塗物１上に、ベース塗料（Ｘ−１）「ＷＰ−５２２Ｈ  Ｎ−２．０」（商品名、関西ペイント社製、ポリエステル樹脂系水性中塗り塗料、得られる塗膜のＬ＊値：２０）を回転霧化型のベル型塗装機を用いて、硬化膜厚２０μｍになるように静電塗装し、３分間放置し、その後、８０℃にて３分間プレヒートし、ベース塗膜を形成した。【０２５９】
さらに該ベース塗膜上に、前述のように作成した光輝性顔料分散体（Ｙ−１５）を、表３に記載の塗料粘度に調整し、ＡＢＢ社製ロボットベルを用いて、ブース温度２３℃、湿度６８％の条件で、乾燥塗膜として、１．１μｍとなるように塗装した。３分間放置し、光輝性塗膜を形成した。【０２６０】
次いで、該光輝性塗膜上に、黒色透明塗料（Ｗ−１）（ベース塗料（Ｘ−４）に、該エナメルクリヤー中の樹脂固形分１００質量部に対して「Ｒａｖｅｎ５０００」を固形分で０．２部添加した塗料）を回転霧化型のベル型塗装機を用いて、硬化膜厚１５μｍになるように静電塗装し、３分間放置後、８０℃で３分間プレヒートし、黒色透明塗膜を形成した。【０２６１】
次いで、該黒色透明塗膜上に、クリヤー塗料（Ｚ−１）を、ＡＢＢ社製ロボットベルを用いて、ブース温度２３℃、湿度６８％の条件で乾燥塗膜として、３５μｍとなるように塗装しクリヤ塗膜を形成した。塗装後、室温にて７分間放置した後に、熱風循環式乾燥炉内を使用して、１４０℃で３０分間加熱し、複層塗膜を同時に乾燥せしめて試験板とした。【０２６２】
実施例２１〜３６、３８、比較例４〜６
表３に記載の被塗物、膜厚及び塗料とする以外は全て実施例２０と同様にして試験板を得た。【０２６３】
なお、表中の黒色透明塗料（Ｗ−２）は以下の通りである。
（Ｗ−２）：（Ｚ−３）の樹脂固形分１００質量部に対して「Ｒａｖｅｎ５０００」を固形分で０．１部添加した塗料。【０２６４】
実施例３７
被塗物１に、ベース塗料（Ｘ−１）を回転霧化型の静電塗装機を用いて硬化塗膜に基づいて膜厚が２０μｍになるように塗装し、３分間静置後、８０℃で３分間プレヒートして、ベース塗膜を形成せしめた。【０２６５】
さらに該ベース塗膜上に、前述のように作成した光輝性顔料分散体（Ｙ−１５）を、表３に記載の塗料粘度に調整し、ＡＢＢ社製ロボットベルを用いて、ブース温度２３℃、湿度６８％の条件で、乾燥塗膜として、１．１μｍとなるように塗装した。３分間放置し、光輝性塗膜を形成した。【０２６６】
次いで、該光輝性塗膜上に、黒色透明塗料（Ｗ−１）を回転霧化型のベル型塗装機を用いて、硬化膜厚１５μｍになるように静電塗装し、３分間放置後、８０℃で３分間プレヒートし、黒色透明塗膜を形成した。【０２６７】
次いで該黒色透明塗膜上に、第１クリヤーとしてクリヤー塗料（Ｚ−３）を、回転霧化型の静電塗装機を用いて、硬化塗膜として３５μｍとなるように塗装し、７分間放置し、１４０℃で３０分間焼き付け乾燥させ第１クリヤー塗膜を得た。【０２６８】
次いで、該第１クリヤー塗膜上に、第２クリヤーとしてクリヤー塗料（Ｚ−１）を、回転霧化型の静電塗装機を用い、硬化塗膜として３５μｍとなるように塗装し、７分間放置し、１４０℃で３０分間焼き付け乾燥させ、試験板を得た。【０２６９】
【表５】
2019054499.tif 000006
【０２７０】
【表６】
2019054499.tif 000007
【０２７１】
実施例３９
被塗物１に、ベース塗料（Ｘ−１）を回転霧化型の静電塗装機を用いて硬化塗膜に基づいて膜厚が２０μｍになるように塗装し、３分間静置して、ベース塗膜を形成せしめた。【０２７２】
さらに該ベース塗膜上に、前述のように作成した光輝性顔料分散体（Ｙ−１５）を、表４に記載の塗料粘度に調整し、ＡＢＢ社製ロボットベルを用いて、ブース温度２３℃、湿度６８％の条件で、乾燥塗膜として、１．１μｍとなるように塗装した。３分間放置し、その後、８０℃にて３分間プレヒートし、光輝性塗膜を形成した。【０２７３】
次いで、該光輝性塗膜上に、クリヤー塗料（Ｚ−１）を、回転霧化型の静電塗装機を用い、硬化塗膜として３５μｍとなるように塗装し、７分間放置し、１４０℃で３０分間焼き付け乾燥させた。【０２７４】
次いで、該クリヤー塗膜上に、黒色透明塗料（Ｗ−１）を回転霧化型のベル型塗装機を用いて、硬化膜厚１５μｍになるように静電塗装し、３分間放置後、８０℃で３分間プレヒートし、黒色透明塗膜を形成した。【０２７５】
次いで、該黒色透明塗膜上に、クリヤー塗料（Ｚ−１）をＡＢＢ社製ロボットベルを用いて、ブース温度２３℃、湿度６８％の条件で乾燥塗膜として、３５μｍとなるように塗装しクリヤ塗膜を形成した。塗装後、室温にて７分間放置した後に、１４０℃で３０分間加熱し、複層塗膜を同時に乾燥せしめて試験板とした。【０２７６】
実施例４０〜５５、５７、比較例７〜９
表４に記載の被塗物、膜厚及び塗料とする以外は全て実施例３９と同様にして試験板を得た。【０２７７】
実施例５６
被塗物１に、ベース塗料（Ｘ−１）を回転霧化型の静電塗装機を用いて硬化塗膜に基づいて膜厚が２０μｍになるように塗装し、３分間静置して、ベース塗膜を形成せしめた。【０２７８】
さらに該ベース塗膜上に、前述のように作成した光輝性顔料分散体（Ｙ−１５）を、表４に記載の塗料粘度に調整し、ＡＢＢ社製ロボットベルを用いて、ブース温度２３℃、湿度６８％の条件で、乾燥塗膜として、１．１μｍとなるように塗装した。３分間放置し、その後、８０℃にて３分間プレヒートし、光輝性塗膜を形成した。【０２７９】
次いで、該光輝性塗膜上に、クリヤー塗料（Ｚ−１）を、回転霧化型の静電塗装機を用い、硬化塗膜として３５μｍとなるように塗装し、７分間放置し、１４０℃で３０分間焼き付け乾燥させた。【０２８０】
次いで、該クリヤー塗膜上に、黒色透明塗料（Ｗ−１）を回転霧化型のベル型塗装機を用いて、硬化膜厚１５μｍになるように静電塗装し、３分間放置後、８０℃で３分間プレヒートし、黒色透明塗膜を形成した。【０２８１】
次いで、クリヤー塗料（Ｚ−３）を、回転霧化型の静電塗装機を用いて、硬化塗膜として３５μｍとなるように塗装し、７分間放置し、１４０℃で３０分間焼き付け乾燥させ第１クリヤー塗膜を得た。【０２８２】
次いで、該クリヤー塗膜上に、クリヤー塗料（Ｚ−１）を、回転霧化型の静電塗装機を用い、硬化塗膜として３５μｍとなるように塗装し、７分間放置し、１４０℃で３０分間焼き付け乾燥させ、試験板を得た。【０２８３】
【表７】
2019054499.tif 000008
【０２８４】
【表８】
2019054499.tif 000009
【０２８５】
塗膜評価
上記のようにして得られた各試験板について塗膜を評価し、表２〜４にその結果を示した。【０２８６】
Ｙ５値
Ｙ５値とは、ＸＹＺ表色系における明度を指し、多角度分光光度計（「ＧＣＭＳ−４」、商品名、村上色彩技術研究所社製）を使用して、測定対象面に垂直な軸に対し４５°の角度から測定光を塗膜面に照射し、正反射角から測定光の方向に５°の角度で受光した光について測定したＹ値である。Ｙ５値が大きいほど塗膜のハイライトが明るいことを意味する。【０２８７】
Ｙ４５値
Ｙ４５値とは、ＸＹＺ表色系における明度を指し、多角度分光光度計（「ＧＣＭＳ−４」、商品名、村上色彩技術研究所社製）を使用して、測定対象面に垂直な軸に対し４５°の角度から測定光を塗膜面に照射し、正反射角から測定光の方向に４５°の角度で受光した光について測定したＹ値である。Ｙ４５値が大きいほど塗膜のフェースが明るいことを意味する。【０２８８】
Ｙ１１０値
Ｙ１１０値とは、ＸＹＺ表色系における明度を指し、多角度分光光度計（「ＧＣＭＳ−４」、商品名、村上色彩技術研究所社製）を使用して、測定対象面に垂直な軸に対し４５°の角度から測定光を塗膜面に照射し、正反射角から測定光の方向に１１０°の角度で受光した光について測定したＹ値である。Ｙ１１０値が大きいほど塗膜のシェードが明るいことを意味する。【０２８９】
ＨＧ値
ＨＧ値は、Ｈｉ−ｌｉｇｈｔ  Ｇｒａｉｎｉｎｅｓｓ値の略称である。ＨＧ値は、塗膜面を微視的に観察した場合におけるミクロ光輝感の尺度の一つであり、ハイライトにおける粒子感を表す指標である。ＨＧ値は、次のようにして、算出される。先ず、塗膜面を、光の入射角１５度／受光角０度にてＣＣＤカメラで撮影し、得られたデジタル画像データ（２次元の輝度分布データ）を２次元フーリエ変換処理して、パワースペクトル画像を得る。次に、このパワースペクトル画像から、粒子感に対応する空間周波数領域のみを抽出して得られた計測パラメータを、更に０〜１００の数値を取り、且つ粒子感との間に直線的な関係が保たれるように変換した値が、ＨＧ値である。ＨＧ値は、光輝性顔料の粒子感が全くないものを０とし、光輝性顔料の粒子感が最も大きいものを１００とした値である。【０２９０】
以上、本発明の実施形態および実施例について具体的に説明したが、本発明は、上述の実施形態に限定されるものではなく、本発明の技術的思想に基づく各種の変形が可能である。【０２９１】
例えば、上述の実施形態および実施例において挙げた構成、方法、工程、形状、材料および数値などはあくまでも例に過ぎず、必要に応じてこれと異なる構成、方法、工程、形状、材料および数値などを用いてもよい。【０２９２】
また、上述の実施形態の構成、方法、工程、形状、材料および数値などは、本発明の主旨を逸脱しない限り、互いに組み合わせることが可能である。
【国際調査報告】
2019054499.tif 000010
2019054499.tif 000011
2019054499.tif 000012
2019054499.tif 000013